(57)【要約】      （修正有）【課題】組成物から形成される少なくとも１つの構成要素を含む物品を提供する。【解決手段】組成物は、Ｄ）以下、ｉ）〜ｖ）：ｉ）Ｚ１−（ＣＲ１Ｒ２−Ｏ−Ｃ（Ｏ）−ＣＲ３＝ＣＨ２）２、ｉｉ）Ｚ２（４−ｘ）−Ｃ−［ＣＲ４Ｒ５−（Ｒ６）ｙ−Ｏ−Ｃ（Ｏ）−ＣＲ７＝ＣＨ２］ｘ、ｉｉｉ）Ｚ３（３−ｘ）−ＣＲ８−［ＣＲ９Ｒ１０−（Ｒ１１）ｙ−Ｏ−Ｃ（Ｏ）−ＣＲ１２＝ＣＨ２］ｘ、ｉｖ）Ｏ−｛ＣＲ１３Ｒ１４−Ｃ（Ｚ４（３−ｘ））−［ＣＲ１５Ｒ１６−（Ｒ１７）ｙ−Ｏ−Ｃ（Ｏ）−ＣＲ１８＝ＣＨ２）］ｘ｝２、およびｖ）上記の式１〜４の２つ以上の組み合わせ、から選択される、少なくとも１つの化合物と、Ｅ）少なくとも１つの塩素化オレフィン系ポリマー、及び／または少なくとも１つの官能化塩素化オレフィン系ポリマーと、Ｆ）少なくとも１つのスチレン系ブロックコポリマーまたはその誘導体と、光開始剤とを含む。【選択図】なし【特許請求の範囲】
【請求項１】
以下、Ａ）〜Ｃ）を含む組成物であって、
Ａ）以下からなる群から選択される１つ以上のモノマー及び／またはオリゴマーであっ
て、
【化１】
2020185797.tif 000009
各Ｒが独立して、以下、置換または非置換ヒドロカルビレン、及び置換または非置換ヘ
テロヒドロカルビレンからなる群から選択され、前記ヒドロカルビレン及びヘテロヒドロ
カルビレンのそれぞれが４〜４０個の炭素原子を有し、ｘが１以上の任意の整数である、
１つ以上のモノマー及び／またはオリゴマーと、
Ｂ）少なくとも１つの塩素化オレフィン系ポリマー及び／または少なくとも１つの官能
化塩素化オレフィン系ポリマーと、
Ｃ）少なくとも１つのスチレン系ブロックコポリマーまたはその誘導体と、を含む、組
成物。
【請求項２】
以下、Ｄ）〜Ｆ）を含む組成物であって、
Ｄ）以下、ｉ）〜ｖ）：
ｉ）Ｚ１−（ＣＲ１Ｒ２−Ｏ−Ｃ（Ｏ）−ＣＲ３＝ＣＨ２）２（式１）（式１につい
て、Ｚ１が、非置換ヒドロカルビレン、置換ヒドロカルビレン、非置換ヘテロヒドロカル
ビレン、または置換ヘテロヒドロカルビレンから選択され、各Ｒ１が独立して、水素また
はアルキルから選択され、各Ｒ２が独立して、水素またはアルキルから選択され、Ｒ３が
、水素またはアルキルから選択される）、
ｉｉ）Ｚ２（４−ｘ）−Ｃ−［ＣＲ４Ｒ５−（Ｒ６）ｙ−Ｏ−Ｃ（Ｏ）−ＣＲ７＝Ｃ
Ｈ２］ｘ（式２）（式２について、Ｚ２が、水素、非置換ヒドロカルビル、置換ヒドロカ
ルビル、非置換ヘテロヒドロカルビル、または置換ヘテロヒドロカルビルから選択され、
Ｒ４が、水素またはアルキルから選択され、Ｒ５が、水素またはアルキルから選択され、
Ｒ６が、非置換ヒドロカルビレン、置換ヒドロカルビレン、非置換ヘテロヒドロカルビレ
ン、または置換ヘテロヒドロカルビレンから選択され、ｙ≧０であり、ｙ＝０であるとき
、Ｒ６が存在せず、Ｒ７が、水素またはアルキルから選択され、ｘが１〜４であり、ｘ＝
４であるとき、Ｚ２が存在しない）、
ｉｉｉ）Ｚ３（３−ｘ）−ＣＲ８−［ＣＲ９Ｒ１０−（Ｒ１１）ｙ−Ｏ−Ｃ（Ｏ）−
ＣＲ１２＝ＣＨ２］ｘ（式３）（式３について、Ｚ３が、水素、非置換ヒドロカルビル、
置換ヒドロカルビル、非置換ヘテロヒドロカルビル、または置換ヘテロヒドロカルビルか
ら選択され、Ｒ８が、−（Ｔ−Ｏ−Ｃ（Ｏ）−ＣＲ＝ＣＨ２）であり、Ｒが、水素または
アルキルであり、Ｔが、非置換ヒドロカルビレン、置換ヒドロカルビレン、非置換ヘテロ
ヒドロカルビレン、または置換ヘテロヒドロカルビレンから選択され、Ｒ９が、水素また
はアルキルから選択され、Ｒ１０が、水素またはアルキルから選択され、Ｒ１１が、非置
換ヒドロカルビレン、置換ヒドロカルビレン、非置換ヘテロヒドロカルビレン、または置
換ヘテロヒドロカルビレンから選択され、ｙ≧０であり、ｙ＝０であるとき、Ｒ１１が存
在せず、Ｒ１２が、水素またはアルキルから選択され、ｘが１〜３であり、ｘ＝３である
とき、Ｚ３が存在しない）、
ｉｖ）Ｏ−｛ＣＲ１３Ｒ１４−Ｃ（Ｚ４（３−ｘ））−［ＣＲ１５Ｒ１６−（Ｒ１７
）ｙ−Ｏ−Ｃ（Ｏ）−ＣＲ１８＝ＣＨ２）］ｘ｝２（式４）（式４について、Ｚ４が、水
素、非置換ヒドロカルビル、置換ヒドロカルビル、非置換ヘテロヒドロカルビル、または
置換ヘテロヒドロカルビルから選択され、Ｒ１３が、水素またはアルキルから選択され、
Ｒ１４が、水素またはアルキルから選択され、Ｒ１５が、水素またはアルキルから選択さ
れ、Ｒ１６が、水素またはアルキルから選択され、Ｒ１７が、非置換ヒドロカルビレン、
置換ヒドロカルビレン、非置換ヘテロヒドロカルビレン、または置換ヘテロヒドロカルビ
レンから選択され、ｙ≧０であり、ｙ＝０であるとき、Ｒ１７が存在せず、Ｒ１８が、水
素またはアルキルから選択され、ｘが１〜３であり、ｘ＝３であるとき、Ｚ４が存在しな
い）、及び
ｖ）上記の式１〜４からの２つ以上の組み合わせ、から選択される、少なくとも１つ
の化合物と、
Ｅ）少なくとも１つの塩素化オレフィン系ポリマー及び／または少なくとも１つの官能
化塩素化オレフィン系ポリマーと、
Ｆ）少なくとも１つのスチレン系ブロックコポリマーまたはその誘導体と、を含む、組
成物。
【請求項３】
式１について、Ｚ１が以下、
−ＣＨＲ−Ｏ−ＣＨＲ−（式中、各Ｒが独立して、Ｈまたはアルキルである）、−ＣＨ
Ｒ−Ｏ−ＣＨＲＣＨＲ−Ｏ−ＣＨＲ−（式中、各Ｒが独立して、Ｈまたはアルキルである
）、または−（ＣＨＲ）ｎ−（式中、ＲがＨまたはアルキルであり、ｎ≧１である）から
選択され、
式２について、Ｚ２が、非置換ヒドロカルビルから選択され、Ｒ６が、非置換ヒドロカ
ルビレンまたは非置換ヘテロヒドロカルビレンから選択され、
式３について、Ｚ３が、水素または非置換ヒドロカルビルから選択され、Ｒ１１が、非
置換ヒドロカルビレンまたは非置換ヘテロヒドロカルビレンから選択され、
式４について、Ｚ４が、非置換ヒドロカルビルから選択され、Ｒ１７が、非置換ヒドロ
カルビレンまたは非置換ヘテロヒドロカルビレンから選択される、請求項２に記載の組成
物。
【請求項４】
Ａ）またはＤ）の前記少なくとも１つの化合物が、以下、（ａ）〜（ｌ）から選択され
る、請求項１〜３のいずれか１項に記載の組成物。
【化２】
2020185797.tif 000010
【請求項５】
Ｇ）少なくとも１つの光開始剤をさらに含む、請求項１〜４のいずれか１項に記載の組
成物。
【請求項６】
Ｈ）１つ以上の非芳香族の非塩素化有機溶媒をさらに含む、請求項１〜５のいずれか１
項に記載の組成物。
【請求項７】
構成成分Ｄ）の前記少なくとも１つの化合物が、以下、１，６ヘキサンジオールジアク
リレート（ＨＤＤＡ）、トリプロピレングリコールジアクリレート（ＴＰＧＤＡ）、ジプ
ロピレングリコールジアクリレート（ＤＰＧＤＡ）、及び１，４−ブタンジオールジアク
リレート（ＢＤＤＡ）からなる群から選択される、請求項２〜６のいずれか１項に記載の
組成物。
【請求項８】
構成成分Ｄ）の前記少なくとも１つの化合物が、以下、ジエチレングリコールジアクリ
レート、トリエチレングリコールジアクリレート、ネオペンチルグリコールジアクリレー
ト（ＮＰＧＤＡ）、及びノナンジオールジアクリレート（ＮＤＤＡ）からなる群から選択
される、請求項２〜６のいずれか１項に記載の組成物。
【請求項９】
構成成分Ｃ）または構成成分Ｆ）である前記少なくとも１つのスチレン系ブロックコポ
リマーまたはその誘導体が、以下、スチレン−エチレン／ブチレン−スチレンブロックコ
ポリマー（ＳＥＢＳ）、スチレン／ブタジエン／スチレンブロックコポリマー（ＳＢＳ）
、及び無水マレイン酸グラフト化スチレン−エチレン／ブチレン−スチレンブロックコポ
リマー（ＳＥＢＳ−ｇ−ＭＡＨ）からなる群から選択される、請求項１〜８のいずれか１
項に記載の組成物。
【請求項１０】
構成成分Ｂ）または構成成分Ｅ）の前記少なくとも１つの塩素化オレフィン系ポリマー
が、前記塩素化オレフィン系ポリマーの重量に基づいて、１０〜４０重量％の塩素含有量
を有する塩素化オレフィン系ポリマーからなる群から選択される、請求項１〜９のいずれ
か１項に記載の組成物。
【請求項１１】
前記組成物が、各重量％が前記組成物の重量に基づく、０．１〜１０重量％の組み合わ
された量の構成成分Ａ）、Ｂ）、Ｃ）、及びＧ）と、９９．９〜９０重量％の前記１つ以
上の非芳香族の非塩素化有機溶媒と、を含むか、または、
前記組成物が、各重量％が前記組成物の重量に基づく、０．１〜１０重量％の組み合わ
された量の構成成分Ｄ）、Ｅ）、Ｆ）、及びＧ）と、９９．９〜９０重量％の前記１つ以
上の非芳香族の非塩素化有機溶媒と、を含む、請求項１〜１０のいずれか１項に記載の組
成物。
【請求項１２】
前記組成物が、それぞれが、組み合わされた構成成分Ａ）、Ｂ）、Ｃ）、及びＧ）の総
重量に基づく、０．１〜９０重量％の構成成分Ａ）と、１〜９０重量％の構成成分Ｂ）と
、１〜９０重量％の構成成分Ｃ）と、０．１〜１０重量％の構成成分Ｇ）と、を含むか、
または、
前記組成物が、それぞれが、組み合わされた構成成分Ｄ）、Ｅ）、Ｆ）、及びＧ）の総
重量に基づく、０．１〜９０重量％の構成成分Ｄ）と、１〜９０重量％の構成成分Ｅ）と
、１〜９０重量％の構成成分Ｆ）と、０．１〜１０重量％の構成成分Ｇ）と、を含む、請
求項１〜１１のいずれか１項に記載の組成物。
【請求項１３】
請求項１〜１５のいずれか１項に記載の組成物から形成された少なくとも１つの構成要
素を含む、物品。
【請求項１４】
基材をさらに備える、請求項１３に記載の物品。
【請求項１５】
前記基材が、オレフィンマルチブロックコポリマー、及び任意に少なくとも１つの他の
ポリマーを含む組成物から形成される、請求項１４に記載の物品。
【発明の詳細な説明】
【技術分野】
【０００１】
関連出願
本出願は、２０１４年７月１１日に出願された国際出願第ＰＣＴ／ＣＮ１４／０８２０
３７号に対する優先権を主張し、これは、参考により本明細書に組み込まれる。
【背景技術】
【０００２】
オレフィン系ポリマーは、特別に設計された分子量及び分子量分布で生成することがで
きる。このプロセスは、いくつかの非常に独特な特徴を製品へ提供し、これらのポリマー
は、例えば履物内の靴底などの多数の用途を見出している。現在、履物の中底に使用され
る材料は、エチレン−酢酸ビニルコポリマー（ＥＶＡ）によって占められている。オレフ
ィン系ポリマー（例えば、ＰＯＥ（ポリオレフィンエラストマー）及びＯＢＣ（オレフィ
ンブロックコポリマー））は、ＥＶＡと比較して、靴底の設計における一般的な傾向であ
る軽量（比較的低いポリマー密度に因る）などのいくつかの利点を有する。加えて、ＯＢ
Ｃの比較的高い融点はまた、履物生成及び使用においても非常に重要である高温での低い
縮み、低い圧縮変形、及び改善された耐動的疲労性などの追加の利点をもたらす。現在、
ＯＢＣはいくつかの履物用途において商品化され、将来、より多くの用途があることが予
想される。
【０００３】
上述されたオレフィン系ポリマーの非極性分子の性質は、ポリオレフィンの低い表面エ
ネルギーに因り、それらが接合され、塗布され、印刷されることを困難にする。例えば、
組立プロセスにおいて、中底は硬化ゴム表底へ及び通常天然／人工皮革から作製される靴
の上部へ接合される。中底用配合物に装填する既存の最大の全オレフィン系ポリマーは、
より高いオレフィン系ポリマー含有量組成物の接着課題に因り、３０％を超えることがで
きない（残りはＥＶＡ）。したがって、接合、塗布性、及び印刷適性を改善するように、
オレフィン系ポリマー材料の接着特徴を改善することが必要である。
【発明の概要】
【０００４】
一実施形態において、本発明は、組成物を提供し、該組成物は、Ａ）以下からなる群か
ら選択される１つ以上のモノマー及び／またはオリゴマーであって、
【０００５】
【化１】
2020185797.tif 000002
【０００６】
各Ｒは独立して、以下、置換または非置換ヒドロカルビレン、及び置換または非置換ヘ
テロヒドロカルビレンからなる群から選択され、ヒドロカルビレン及びヘテロヒドロカル
ビレンのそれぞれが、４〜４０個の炭素原子を有し、ｘが１以上の任意の整数である、１
つ以上のモノマー及び／またはオリゴマーと、Ｂ）少なくとも１つの塩素化オレフィン系
ポリマー、及び／または少なくとも１つの官能化塩素化オレフィン系ポリマーと、Ｃ）１
つ以上のスチレン系ブロックコポリマーまたはその誘導体と、を含む。
【０００７】
本発明はまた、組成物を提供し、該組成物は、以下、Ｄ）〜Ｆ）：
Ｄ）以下、ｉ）〜ｖ）：
ｉ）Ｚ１−（ＣＲ１Ｒ２−Ｏ−Ｃ（Ｏ）−ＣＲ３＝ＣＨ２）２（式１）（式１につい
て、Ｚ１が、非置換ヒドロカルビレン、置換ヒドロカルビレン、非置換ヘテロヒドロカル
ビレン、または置換ヘテロヒドロカルビレンから選択され、各Ｒ１が独立して、水素また
はアルキルから選択され、各Ｒ２が独立して、水素またはアルキルから選択され、Ｒ３が
、水素またはアルキルから選択される）、
ｉｉ）Ｚ２（４−ｘ）−Ｃ−［ＣＲ４Ｒ５−（Ｒ６）ｙ−Ｏ−Ｃ（Ｏ）−ＣＲ７＝Ｃ
Ｈ２］ｘ（式２）（式２について、Ｚ２が、水素、非置換ヒドロカルビル、置換ヒドロカ
ルビル、非置換ヘテロヒドロカルビル、または置換ヘテロヒドロカルビルから選択され、
Ｒ４が、水素またはアルキルから選択され、Ｒ５が、水素またはアルキルから選択され、
Ｒ６が、非置換ヒドロカルビレン、置換ヒドロカルビレン、非置換ヘテロヒドロカルビレ
ン、または置換ヘテロヒドロカルビレンから選択され、ｙ≧０であり、ｙ＝０であるとき
、Ｒ６が存在せず、Ｒ７が、水素またはアルキルから選択され、ｘが１〜４であり、ｘ＝
４であるとき、Ｚ２が存在しない）、
ｉｉｉ）Ｚ３（３−ｘ）−ＣＲ８−［ＣＲ９Ｒ１０−（Ｒ１１）ｙ−Ｏ−Ｃ（Ｏ）−
ＣＲ１２＝ＣＨ２］ｘ（式３）（式３について、Ｚ３が、水素、非置換ヒドロカルビル、
置換ヒドロカルビル、非置換ヘテロヒドロカルビル、または置換ヘテロヒドロカルビルか
ら選択され、Ｒ８が、−（Ｔ−Ｏ−Ｃ（Ｏ）−ＣＲ＝ＣＨ２）であり、Ｒが、水素または
アルキルであり、Ｔが、非置換ヒドロカルビレン、置換ヒドロカルビレン、非置換ヘテロ
ヒドロカルビレン、または置換ヘテロヒドロカルビレンから選択され、Ｒ９が、水素また
はアルキルから選択され、Ｒ１０が、水素またはアルキルから選択され、Ｒ１１が、非置
換ヒドロカルビレン、置換ヒドロカルビレン、非置換ヘテロヒドロカルビレン、または置
換ヘテロヒドロカルビレンから選択され、ｙ≧０であり、ｙ＝０であるとき、Ｒ１１が存
在せず、Ｒ１２が、水素またはアルキルから選択され、ｘが１〜３であり、ｘ＝３である
とき、Ｚ３が存在しない）、
ｉｖ）Ｏ−｛ＣＲ１３Ｒ１４−Ｃ（Ｚ４（３−ｘ））−［ＣＲ１５Ｒ１６−（Ｒ１７
）ｙ−Ｏ−Ｃ（Ｏ）−ＣＲ１８＝ＣＨ２）］ｘ｝２（式４）（式４について、Ｚ４が、水
素、非置換ヒドロカルビル、置換ヒドロカルビル、非置換ヘテロヒドロカルビル、または
置換ヘテロヒドロカルビルから選択され、Ｒ１３が、水素またはアルキルから選択され、
Ｒ１４が、水素またはアルキルから選択され、Ｒ１５が、水素またはアルキルから選択さ
れ、Ｒ１６が、水素またはアルキルから選択され、Ｒ１７が、非置換ヒドロカルビレン、
置換ヒドロカルビレン、非置換ヘテロヒドロカルビレン、または置換ヘテロヒドロカルビ
レンから選択され、ｙ≧０であり、ｙ＝０であるとき、Ｒ１７が存在せず、Ｒ１８が、水
素またはアルキルから選択され、ｘが１〜３であり、ｘ＝３であるとき、Ｚ４が存在しな
い）、及び
ｖ）上記の式１〜４からの２つ以上の組み合わせ、から選択される、少なくとも１つ
の化合物と、
Ｅ）少なくとも１つの塩素化オレフィン系ポリマー及び／または少なくとも１つの官能
化塩素化オレフィン系ポリマーと、
Ｆ）少なくとも１つのスチレン系ブロックコポリマーまたはその誘導体と、を含む。
【図面の簡単な説明】
【０００８】
【図１】Ｔ剥離試験のための試験試料を示す模式図である。
【図２】本発明の組成物を利用する接合プロセスの模式図である。
【図３】５０％のＰＯＥ発泡体基材上の比較実施例１及び２、ならびに本発明の実施例１及び２に関する平均剥離強度を例証する図表である。
【図４】７０％のＰＯＥ発泡体基材上の比較実施例１及び３、ならびに本発明の実施例２及び３に関する平均剥離強度を例証する図表である。
【図５】種々の基材上の本発明の実施例４の剥離強度への影響を例証する図表である。
【発明を実施するための形態】
【０００９】
本明細書で使用される場合、用語「ポリマー」は、同じかまたは異なる種類かにかかわ
らず、モノマーを重合することにより調製されたポリマー化合物を指す。よって、総称ポ
リマーは、（不純物の痕跡量が、ポリマー構造中に組み込まれ得ることが理解されるとと
もに、わずか１種類のモノマーから調製されたポリマーを指すために用いられる）用語ホ
モポリマー、及び以下に本明細書で定義されるような用語インターポリマーを包含する。
不純物の痕跡量（例えば、触媒残渣）は、ポリマー中及び／または内に組み込まれ得る。
【００１０】
本明細書で使用される場合、用語「インターポリマー」は、少なくとも２つの異なる種
類のモノマーの重合により調製されたポリマーを指す。総称インターポリマーは、（２つ
の異なる種類のモノマーから調製されたポリマーを指すために用いられる）コポリマー及
び２つを超える異なる種類のモノマーから調製されたポリマーを含む。
【００１１】
本明細書で使用される場合、用語「オレフィン系ポリマー」は、（ポリマーの重量に基
づいて）過半量の重合オレフィンモノマー、例えば、エチレンまたはプロピレンを含み、
任意に、少なくとも１つのコモノマーを含有し得るポリマーを指す。
【００１２】
本明細書で使用される場合、用語「エチレン系ポリマー」は、（ポリマーの重量に基づ
いて）過半量の重合エチレンモノマーを含み、任意に、少なくとも１つのコモノマーを含
有し得るポリマーを指す。
【００１３】
本明細書で使用される場合、用語「エチレン／α−オレフィンインターポリマー」は、
（インターポリマーの重量に基づいて）過半量の重合エチレンモノマー、及び少なくとも
１つのα−オレフィンを含むインターポリマーを指す。
【００１４】
本明細書で使用される場合、用語「エチレン／α−オレフィンコポリマー」は、わずか
２つのモノマーの種類として、（コポリマーの重量に基づいて）過半量の重合エチレンモ
ノマー、及びα−オレフィンを含むコポリマーを指す。
【００１５】
本明細書で使用される場合、用語「プロピレン系ポリマー」は、（ポリマーの重量に基
づいて）過半量の重合プロピレンモノマーを含み、任意に、少なくとも１つのコモノマー
を含み得るポリマーを指す。
【００１６】
本明細書で使用される場合、用語「プロピレン／α−オレフィンインターポリマー」は
、（インターポリマーの重量に基づいて）過半量の重合プロピレンモノマー、及び少なく
とも１つのα−オレフィンを含むインターポリマーを指す。プロピレン／α−オレフィン
インターポリマーのα−オレフィンは、エチレンであり得る。
【００１７】
本明細書で使用される場合、用語「プロピレン／α−オレフィンコポリマー」は、わず
か２つのモノマーの種類として、（コポリマーの重量に基づいて）過半量の重合プロピレ
ンモノマー、及びα−オレフィンを含むコポリマーを指す。プロピレン／α−オレフィン
コポリマーのα−オレフィンは、エチレンであり得る。
【００１８】
本明細書で使用される場合、用語「組成物」は、本組成物を含む材料の混合物、ならび
に本組成物の材料から形成された反応生成物及び分解生成物を含む。
【００１９】
本明細書で使用される場合、用語「塩素化オレフィン系ポリマー」は、塩素化反応を受
ける１つ以上の塩素含有コモノマー、またはオレフィン系ポリマー由来の単位を含むオレ
フィン系ポリマーを指す。代表的な塩素化反応は、米国特許第７，７６３，６９２号、同
第５，４４６，０６４号、同第４，７６７，８２３号、及び国際特許出願公開第ＷＯ２０
０８／００２９５２号に記載され、これらの開示は、参考により本明細書に組み込まれる
。
【００２０】
一実施形態において、塩素化オレフィン系ポリマーは、ポリマーの重量に基づいて、１
５〜４０重量％の塩素含有量を有する。１５〜４０重量％の全ての個別の値及び部分範囲
が、本明細書に含まれ、本明細書で開示され、例えば、塩素含有量は、下限１５、２０、
２５、３０、または３５重量％から上限２０、２５、３０、３５、または４０重量％にわ
たり得る。
【００２１】
塩素化オレフィン系ポリマーの生成において使用するための、オレフィン系ポリマーの
好ましい例には、ポリプロピレンホモポリマー、プロピレン−アルファ−オレフィンイン
ターポリマー、及びプロピレン−アルファ−オレフィンコポリマーなどのポリプロピレン
系ポリマー；及びポリエチレンホモポリマー、エチレン−アルファ−オレフィンインター
ポリマー、及びエチレン−アルファ−オレフィンコポリマーなどのエチレン系ポリマーが
含まれるが、それらに限定されない。
【００２２】
プロピレン−アルファ−オレフィンインターポリマー、及びコポリマーにおけるアルフ
ァ−オレフィンの例には、エチレン、１−ブテン、１−ペンテン、１−ヘキセン、１−ヘ
プテン、１−オクテン、１−デセン、１−ドデセン、１−ヘキサデセン、４−メチル−１
−ペンテンなどのエチレンまたはＣ４−２０アルファ−オレフィンが含まれる。
【００２３】
エチレン−アルファ−オレフィンコポリマーにおけるアルファ−オレフィンの例には、
プロピレン、１−ブテン、１−ペンテン、１−ヘキセン、１−ヘプテン、１−オクテン、
１−デセン、１−ドデセン、１−ヘキサデセン、４−メチル−１−ペンテンなどのＣ３−
２０α−オレフィンが含まれる。
【００２４】
一実施形態において、塩素化オレフィン系ポリマーは、重量平均分子量、Ｍｗ、２５，
０００〜１２５，０００ｇ／モルを有する。２５，０００〜１２５，０００の全ての個別
の値及び部分範囲が、本明細書に含まれ、本明細書で開示され、例えば、Ｍｗは、下限２
５０００、５００００、７５０００、または１０００００ｇ／モルから上限５００００、
７５０００、１０００００、または１２５０００であり得る。例えば、Ｍｗは、２５００
０〜１２５０００、または代替的に２５０００〜７５０００、または代替的に７５０００
〜１２５０００、または代替的に５００００〜１０００００であり得る。
【００２５】
塩素化エチレン系ポリマーの例には、Ｃ３−Ｃ８アルファ−オレフィンからなる群から
選択される、エチレン及び少なくとも１つのエチレン性不飽和モノマーを含むコポリマー
から調製されたものが含まれる。
【００２６】
本発明の組成物中で用いられ得る好適な塩素化エチレン系コポリマーの具体的な例には
、プロピレン、１−ブテン、３−メチル−１−ペンテン、１−ペンテン、１−ヘキセン、
１−ヘプテン、またはオクテンとエチレンとのコポリマーが含まれる。
【００２７】
塩素化プロピレン系ポリマー（非官能化）の例には、Ｔｏｙｏ  Ｋａｓｅｉ  Ｋｏｇｙ
ｏ  Ｃｏｍｐａｎｙ（Ｊａｐａｎ）から市販されているＨＡＲＤＬＥＮ  ＤＸ−５２６Ｐ
及びＨＡＲＤＬＥＮ  １４−ＬＷＰが含まれる。
【００２８】
塩素化エチレン系ポリマーの例には、Ｔｈｅ  Ｄｏｗ  Ｃｈｅｍｉｃａｌ  Ｃｏｍｐａ
ｎｙから市販されているＴＹＲＩＮ塩素化ポリエチレンが含まれる。
【００２９】
本明細書で使用される場合、用語、「官能化、塩素化オレフィン系ポリマー」は、以下
、（ａ）オレフィン系ポリマー上へグラフト化される無水物（例えば、無水マレイン酸）
、及び／またはカルボン酸官能基上の塩素化オレフィン系ポリマーと、（ｂ）１つ以上の
塩素含有コモノマーを含み、後で無水マレイン酸及び／またはカルボン酸官能基と官能化
されるオレフィン系ポリマーと、（ｃ）カルボン酸及び／またはエステル基を含有する１
つ以上のコモノマーを含有する塩素化ポリマーと、の１つ以上を指す。グラフト化反応は
、例えば、米国特許第８，４５０，４３０号及び同第７，７６３，６９２号に記載され、
これらの開示は、参照することにより本明細書に組み込まれる。あるいは、官能基は、オ
レフィンモノマーと共重合されて、オレフィン系ポリマーを形成するコポリマー（すなわ
ち、カルボン酸官能基）中に存在し得る。
【００３０】
一実施形態において、官能化塩素化オレフィン系ポリマーは、無水物及び／またはカル
ボン酸官能化塩素化オレフィン系ポリマーであり、オレフィン系ポリマー上へグラフト化
される無水マレイン酸、及び／またはカルボン酸官能基上で塩素化オレフィン系ポリマー
から形成される。米国特許第７，７６３，６９２号は、代表的な官能化塩素化オレフィン
系ポリマーを開示している。
【００３１】
一実施形態において、官能化塩素化オレフィン系ポリマーは、無水物及び／またはカル
ボン酸官能化塩素化オレフィン系ポリマーであり、無水物及び／またはカルボン酸官能化
塩素化オレフィン系ポリマーの総重量に基づいて、１０〜３５重量％の塩素含有量を有す
る。１０〜３５重量％の塩素の全ての個別の値及び部分範囲が、本明細書に含まれ、本明
細書で開示され、例えば、塩素含有量は、下限１０、１４、１８、２２、２６、３０、ま
たは３４重量％から上限１２、１６、２０、２４、２８、３２、または３５重量％であり
得る。例えば、塩素含有量は、１０〜３５重量％、または代替的に１０〜２０重量％、ま
たは代替的に２０〜３５重量％、または代替的に１８〜３２重量％、または代替的に１５
〜３０重量％であり得る。特定の実施形態において、無水物及び／またはカルボン酸官能
化塩素化オレフィン系ポリマーは、無水マレイン酸グラフト化塩素化ポリオレフィン（Ｍ
ＡＨ−ｇ−ＣＰＯ）である。さらに別の具体的な実施形態において、無水物及び／または
カルボン酸官能化塩素化オレフィン系ポリマーは、無水物官能化塩素化オレフィン系ポリ
マーの重量に基づいて、０．７５〜３重量％の無水マレイン酸含有量を有する無水マレイ
ン酸グラフト化塩素化ポリオレフィンである。０．７５〜３重量％の全ての個別の値及び
部分範囲が、本明細書に含まれ、本明細書で開示され、例えば、無水マレイン酸レベルは
、下限０．７５、１、１．５、２、２．５、または２．７５重量％から上限０．９、１．
３５、１．８、２．２５、２．８、または３重量％であり得る。例えば、無水マレイン酸
レベルは、０．７５〜３重量％、または代替的に０．７５〜１．７５重量％、または代替
的に１．７５〜３重量％、または代替的に１〜２重量％であり得る。
【００３２】
一実施形態において、無水物及び／またはカルボン酸官能化塩素化オレフィン系ポリマ
ーは、２５，０００〜１２５，０００ｇ／モルの重量平均分子量Ｍｗを有する無水マレイ
ン酸グラフト化塩素化ポリオレフィンである。２５，０００〜１２５，０００の全ての個
別の値及び部分範囲が、本明細書に含まれ、本明細書で開示され、例えば、Ｍｗは、下限
２５０００、５００００、７５０００、または１０００００ｇ／モルから上限５００００
、７５０００、１０００００、または１２５０００であり得る。例えば、Ｍｗは、２５０
００〜１２５０００、または代替的に２５０００〜７５０００、または代替的に７５００
０〜１２５０００、または代替的に５００００〜１０００００であり得る。
【００３３】
本明細書で使用される場合、用語「炭化水素」は、水素及び炭素原子のみを含有する化
学基を指す。
【００３４】
本明細書で使用される場合、用語「ヒドロカルビレン」は、水素及び炭素原子のみを含
有する二価の（ジラジカル）化学基を指す。
【００３５】
本明細書で使用される場合、用語「置換ヒドロカルビレン」は、ヒドロカルビレンを指
し、そこで少なくとも１つの水素原子が、少なくとも１つのヘテロ原子を含む置換基と置
換される。
【００３６】
本明細書で使用される場合、用語「ヘテロヒドロカルビレン」は、ヒドロカルビレンを
指し、そこで少なくとも１つの炭素原子、もしくはＣＨ基、またはＣＨ２基が、少なくと
も１つのヘテロ原子を含むヘテロ原子または化学基と置換される。ヘテロ原子にはＯ、Ｎ
、Ｐ、及びＳが含まれるが、それらに限定されない。
【００３７】
本明細書で使用される場合、用語「置換ヘテロヒドロカルビレン」は、ヘテロヒドロカ
ルビレンを指し、そこで少なくとも１つの水素原子が、少なくとも１つのヘテロ原子を含
む置換基と置換される。
【００３８】
本明細書で使用される場合、用語「ヒドロカルビル」は、水素及び炭素原子のみを含有
する一価の（モノラジカル）化学基を指す。
【００３９】
本明細書で使用される場合、用語「置換ヒドロカルビル」は、ヒドロカルビルを指し、
そこで少なくとも１つの水素原子が、少なくとも１つのヘテロ原子を含む置換基と置換さ
れる。
【００４０】
本明細書で使用される場合、用語「ヘテロヒドロカルビル」は、ヒドロカルビルを指し
、そこで少なくとも１つの炭素原子、もしくはＣＨ基、またはＣＨ２基が、少なくとも１
つのヘテロ原子を含むヘテロ原子または化学基と置換される。ヘテロ原子にはＯ、Ｎ、Ｐ
、及びＳが含まれるが、それらに限定されない。
【００４１】
本明細書で使用される場合、用語「置換ヘテロヒドロカルビル」は、ヘテロヒドロカル
ビルを指し、そこで少なくとも１つの水素原子が、少なくとも１つのヘテロ原子を含む置
換基と置換される。
【００４２】
本発明は、組成物であり、該組成物は、Ａ）以下からなる群から選択される１つ以上の
モノマー及び／またはオリゴマーであって、
【００４３】
【化２】
2020185797.tif 000003
【００４４】
各Ｒが独立して、以下、置換または非置換ヒドロカルビレン、及び置換または非置換ヘ
テロヒドロカルビレンからなる群から選択され、ヒドロカルビレン及びヘテロヒドロカル
ビレンのそれぞれが４〜４０個の炭素原子を有し、ｘが１以上の任意の整数であり、さら
に上記構造うちのただ１つである、１つ以上のモノマー及び／またはオリゴマーと、
Ｂ）少なくとも１つの塩素化オレフィン系ポリマー及び／または少なくとも１つの官能
化塩素化オレフィン系ポリマーと、
Ｃ）少なくとも１つのスチレン系ブロックコポリマーまたはその誘導体と、を含む。
【００４５】
本発明はまた、組成物を提供し、該組成物は、以下、Ｄ）〜Ｆ）：
Ｄ）以下、ｉ）〜ｖ）：
ｉ）Ｚ１−（ＣＲ１Ｒ２−Ｏ−Ｃ（Ｏ）−ＣＲ３＝ＣＨ２）２（式１）（式１につい
て、Ｚ１が、非置換ヒドロカルビレン、置換ヒドロカルビレン、非置換ヘテロヒドロカル
ビレン、または置換ヘテロヒドロカルビレンから選択され、各Ｒ１が独立して、水素また
はアルキルから選択され、各Ｒ２が独立して、水素またはアルキルから選択され、Ｒ３が
、水素またはアルキルから選択される）、
ｉｉ）Ｚ２（４−ｘ）−Ｃ−［ＣＲ４Ｒ５−（Ｒ６）ｙ−Ｏ−Ｃ（Ｏ）−ＣＲ７＝Ｃ
Ｈ２］ｘ（式２）（式２について、Ｚ２が、水素、非置換ヒドロカルビル、置換ヒドロカ
ルビル、非置換ヘテロヒドロカルビル、または置換ヘテロヒドロカルビルから選択され、
Ｒ４が、水素またはアルキルから選択され、Ｒ５が、水素またはアルキルから選択され、
Ｒ６が、非置換ヒドロカルビレン、置換ヒドロカルビレン、非置換ヘテロヒドロカルビレ
ン、または置換ヘテロヒドロカルビレンから選択され、ｙ≧０であり、ｙ＝０であるとき
、Ｒ６が存在せず、Ｒ７が、水素またはアルキルから選択され、ｘが１〜４であり、ｘ＝
４であるとき、Ｚ２が存在しない）、
ｉｉｉ）Ｚ３（３−ｘ）−ＣＲ８−［ＣＲ９Ｒ１０−（Ｒ１１）ｙ−Ｏ−Ｃ（Ｏ）−
ＣＲ１２＝ＣＨ２］ｘ（式３）（式３について、Ｚ３が、水素、非置換ヒドロカルビル、
置換ヒドロカルビル、非置換ヘテロヒドロカルビル、または置換ヘテロヒドロカルビルか
ら選択され、Ｒ８が、−（Ｔ−Ｏ−Ｃ（Ｏ）−ＣＲ＝ＣＨ２）であり、Ｒが、水素または
アルキルであり、Ｔが、非置換ヒドロカルビレン、置換ヒドロカルビレン、非置換ヘテロ
ヒドロカルビレン、または置換ヘテロヒドロカルビレンから選択され、Ｒ９が、水素また
はアルキルから選択され、Ｒ１０が、水素またはアルキルから選択され、Ｒ１１が、非置
換ヒドロカルビレン、置換ヒドロカルビレン、非置換ヘテロヒドロカルビレン、または置
換ヘテロヒドロカルビレンから選択され、ｙ≧０であり、ｙ＝０であるとき、Ｒ１１が存
在せず、Ｒ１２が、水素またはアルキルから選択され、ｘが１〜３であり、ｘ＝３である
とき、Ｚ３が存在しない）、
ｉｖ）Ｏ−｛ＣＲ１３Ｒ１４−Ｃ（Ｚ４（３−ｘ））−［ＣＲ１５Ｒ１６−（Ｒ１７
）ｙ−Ｏ−Ｃ（Ｏ）−ＣＲ１８＝ＣＨ２）］ｘ｝２（式４）（式４について、Ｚ４が、水
素、非置換ヒドロカルビル、置換ヒドロカルビル、非置換ヘテロヒドロカルビル、または
置換ヘテロヒドロカルビルから選択され、Ｒ１３が、水素またはアルキルから選択され、
Ｒ１４が、水素またはアルキルから選択され、Ｒ１５が、水素またはアルキルから選択さ
れ、Ｒ１６が、水素またはアルキルから選択され、Ｒ１７が、非置換ヒドロカルビレン、
置換ヒドロカルビレン、非置換ヘテロヒドロカルビレン、または置換ヘテロヒドロカルビ
レンから選択され、ｙ≧０であり、ｙ＝０であるとき、Ｒ１７が存在せず、Ｒ１８が、水
素またはアルキルから選択され、ｘが１〜３であり、ｘ＝３であるとき、Ｚ４が存在しな
い）、及び
ｖ）上記の式１〜４からの２つ以上の組み合わせ、から選択される、少なくとも１つ
の化合物と、
Ｅ）少なくとも１つの塩素化オレフィン系ポリマー及び／または少なくとも１つの官能
化塩素化オレフィン系ポリマーと、
Ｆ）少なくとも１つのスチレン系ブロックコポリマーまたはその誘導体と、を含む。
【００４６】
代替的な実施形態において、本発明は、本明細書で開示されたいずれかの実施形態に従
って、組成物を含む少なくとも１つの構成要素を含む製造物品を提供する。
【００４７】
構成成分Ａ）及び構成成分Ｄ）
構成成分Ａ）は、以下からなる群から選択される１つ以上のモノマー及び／またはオリ
ゴマーであって、
【００４８】
【化３】
2020185797.tif 000004
【００４９】
各Ｒが独立して、ヒドロカルビレン及びヘテロヒドロカルビレンからなる群から選択さ
れ、ヒドロカルビレン及びヘテロヒドロカルビレンのそれぞれが４〜４０個の炭素原子を
有し、ｘが１以上の任意の整数である、１つ以上のモノマー及び／またはオリゴマーであ
る。さらなる実施形態において、構成成分Ａは上記の構造のうちの１つから選択される。
【００５０】
本発明はまた、組成物を提供し、該組成物は、以下、構成成分Ｄ：
ｉ）Ｚ１−（ＣＲ１Ｒ２−Ｏ−Ｃ（Ｏ）−ＣＲ３＝ＣＨ２）２（式１）（式１につい
て、Ｚ１が、非置換ヒドロカルビレン、置換ヒドロカルビレン、非置換ヘテロヒドロカル
ビレン、または置換ヘテロヒドロカルビレンから選択され、各Ｒ１が独立して、水素また
はアルキルから選択され、各Ｒ２が独立して、水素またはアルキルから選択され、Ｒ３が
、水素またはアルキルから選択される）、
ｉｉ）Ｚ２（４−ｘ）−Ｃ−［ＣＲ４Ｒ５−（Ｒ６）ｙ−Ｏ−Ｃ（Ｏ）−ＣＲ７＝Ｃ
Ｈ２］ｘ（式２）（式２について、Ｚ２が、水素、非置換ヒドロカルビル、置換ヒドロカ
ルビル、非置換ヘテロヒドロカルビル、または置換ヘテロヒドロカルビルから選択され、
Ｒ４が、水素またはアルキルから選択され、Ｒ５が、水素またはアルキルから選択され、
Ｒ６が、非置換ヒドロカルビレン、置換ヒドロカルビレン、非置換ヘテロヒドロカルビレ
ン、または置換ヘテロヒドロカルビレンから選択され、ｙ≧０であり、ｙ＝０であるとき
、Ｒ６が存在せず、Ｒ７が、水素またはアルキルから選択され、ｘが１〜４であり、ｘ＝
４であるとき、Ｚ２が存在しない）、
ｉｉｉ）Ｚ３（３−ｘ）−ＣＲ８−［ＣＲ９Ｒ１０−（Ｒ１１）ｙ−Ｏ−Ｃ（Ｏ）−
ＣＲ１２＝ＣＨ２］ｘ（式３）（式３について、Ｚ３が、水素、非置換ヒドロカルビル、
置換ヒドロカルビル、非置換ヘテロヒドロカルビル、または置換ヘテロヒドロカルビルか
ら選択され、Ｒ８が、−（Ｔ−Ｏ−Ｃ（Ｏ）−ＣＲ＝ＣＨ２）であり、Ｒが、水素または
アルキルであり、Ｔが、非置換ヒドロカルビレン、置換ヒドロカルビレン、非置換ヘテロ
ヒドロカルビレン、または置換ヘテロヒドロカルビレンから選択され、Ｒ９が、水素また
はアルキルから選択され、Ｒ１０が、水素またはアルキルから選択され、Ｒ１１が、非置
換ヒドロカルビレン、置換ヒドロカルビレン、非置換ヘテロヒドロカルビレン、または置
換ヘテロヒドロカルビレンから選択され、ｙ≧０であり、ｙ＝０であるとき、Ｒ１１が存
在せず、Ｒ１２が、水素またはアルキルから選択され、ｘが１〜３であり、ｘ＝３である
とき、Ｚ３が存在しない）、
ｉｖ）Ｏ−｛ＣＲ１３Ｒ１４−Ｃ（Ｚ４（３−ｘ））−［ＣＲ１５Ｒ１６−（Ｒ１７
）ｙ−Ｏ−Ｃ（Ｏ）−ＣＲ１８＝ＣＨ２）］ｘ｝２（式４）
（式４について、Ｚ４が、水素、非置換ヒドロカルビル、置換ヒドロカルビル、非置換
ヘテロヒドロカルビル、または置換ヘテロヒドロカルビルから選択され、Ｒ１３が、水素
またはアルキルから選択され、Ｒ１４が、水素またはアルキルから選択され、Ｒ１５が、
水素またはアルキルから選択され、Ｒ１６が、水素またはアルキルから選択され、Ｒ１７
が、非置換ヒドロカルビレン、置換ヒドロカルビレン、非置換ヘテロヒドロカルビレン、
または置換ヘテロヒドロカルビレンから選択され、ｙ≧０であり、ｙ＝０であるとき、Ｒ
１７が存在せず、Ｒ１８が、水素またはアルキルから選択され、ｘが１〜３であり、ｘ＝
３であるとき、Ｚ４が存在しない）、及び
ｖ）上記の式１〜４からの２つ以上の組み合わせ、から選択される、少なくとも１つ
の化合物、を含む。
【００５１】
一実施形態において、式１について、Ｚ１が以下、−ＣＨＲ−Ｏ−ＣＨＲ−（式中、各
Ｒが独立して、Ｈまたはアルキルである）、−ＣＨＲ−Ｏ−ＣＨＲＣＨＲ−Ｏ−ＣＨＲ−
（式中、各Ｒが独立して、Ｈまたはアルキルである）、または−（ＣＨＲ）ｎ−（式中、
ＲがＨまたはアルキルであり、ｎ≧１である）から選択され、
【００５２】
式２について、Ｚ２が、非置換ヒドロカルビルから選択され、Ｒ６が、非置換ヒドロカ
ルビレンまたは非置換ヘテロヒドロカルビレンから選択され、
【００５３】
式３について、Ｚ３が、水素または非置換ヒドロカルビルから選択され、Ｒ１１が、非
置換ヒドロカルビレンまたは非置換ヘテロヒドロカルビレンから選択され、
【００５４】
式４について、Ｚ４が、非置換ヒドロカルビルから選択され、Ｒ１７が、非置換ヒドロ
カルビレンまたは非置換ヘテロヒドロカルビレンから選択される。
【００５５】
一実施形態において、構成成分Ａまたは構成成分Ｄは、以下、（ａ）〜（ｌ）から選択
される。
【００５６】
【化４】
2020185797.tif 000005
【００５７】
一実施形態において、構成成分Ｄ）の少なくとも１つの化合物が、以下、１，６ヘキサ
ンジオールジアクリレート（ＨＤＤＡ）、トリプロピレングリコールジアクリレート（Ｔ
ＰＧＤＡ）、ジプロピレングリコールジアクリレート（ＤＰＧＤＡ）、及び１，４−ブタ
ンジオールジアクリレート（ＢＤＤＡ）からなる群から選択される。
【００５８】
一実施形態において、構成成分Ｄ）の少なくとも１つの化合物が、以下、ジエチレング
リコールジアクリレート、トリエチレングリコールジアクリレート、ネオペンチルグリコ
ールジアクリレート（ＮＰＧＤＡ）、及びノナンジオールジアクリレート（ＮＤＤＡ）か
らなる群から選択される。
【００５９】
一実施形態において、構成成分Ｄ）の少なくとも１つの化合物が、以下、グリセリルプ
ロポキシトリアクリレー（ＧＰＴＡ）、トリメチロールプロパントリメタクリレート（Ｔ
ＭＰＴＭＡ）、ジ−トリメチロールプロパンテトラアクリレート（Ｄｉ−ＴＭＰＴＡ）、
及びジ−ペンタエリスリトールヘキサアクリレート（ＤＰＨＡ）からなる群から選択され
る。
【００６０】
構成成分Ｄの例には、１，６−ヘキサンジオールジメタクリレート（ＨＤＤＡ）（式１
において示される構造を有する）及びトリプロピレングリコールジアクリレート（ＴＰＧ
ＤＡ）（式２において示される構造を有する）が含まれる。一実施形態において、構成成
分はＨＤＤＡである。代替的な実施形態において、構成成分はＴＰＧＤＡである。
【００６１】
式１ａ：
【００６２】
【化５】
2020185797.tif 000006
【００６３】
式２ａ：
【化６】
2020185797.tif 000007
【００６４】
一実施形態において、構成成分Ｄ）は、１，６−ヘキサンジオールジメタクリレート（
ＨＤＤＡ）を含む。
【００６５】
一実施形態において、構成成分Ｄ）は、トリプロピレングリコールジアクリレート（Ｔ
ＰＧＤＡ）を含む。
【００６６】
構成成分Ｄの式１〜４
一実施形態において、構成成分Ｄ）は、以下、Ｚ１−（ＣＲ１Ｒ２−Ｏ−Ｃ（Ｏ）−Ｃ
Ｒ３＝ＣＨ２）２（式１）（式１について、Ｚ１が、非置換ヒドロカルビレン、置換ヒド
ロカルビレン、非置換ヘテロヒドロカルビレン、または置換ヘテロヒドロカルビレンから
選択され、各Ｒ１が独立して、水素またはアルキルから選択され、各Ｒ２が独立して、水
素またはアルキルから選択され、Ｒ３が、水素またはアルキルから選択される）から選択
される。
【００６７】
一実施形態において、式１について、Ｚ１は、以下、非置換ヒドロカルビレンまたは非
置換ヘテロヒドロカルビレンから選択される。
【００６８】
一実施形態において、式１について、Ｚ１は、以下、ａ）−（ＣＲａＲｂ）ｎ−（式中
、Ｒａが、水素またはアルキルであり、Ｒｂが、水素またはアルキルであり、ｎ≧１であ
り、さらにｎ＝１〜２０であり、さらにｎ＝１〜１０である）、ｂ）−ＣＲｃＲｄ−Ｏ−
ＣＲｅＲｆ−Ｏ−ＣＲｇＲｈ−（式中、Ｒｃが、水素またはアルキルであり、Ｒｄが、水
素またはアルキルであり、Ｒｅが、水素またはアルキルであり、Ｒｆが、水素またはアル
キルであり、Ｒｇが、水素またはアルキルであり、Ｒｈが、水素またはアルキルである）
、ｃ）−ＣＲｉＲｊ−Ｏ−ＣＲｋＲｌ−（式中、Ｒｉが、水素またはアルキルであり、Ｒ
ｊが、水素またはアルキルであり、Ｒｋが、水素またはアルキルであり、Ｒｌが、水素ま
たはアルキルである）から選択される。
【００６９】
一実施形態において、式１について、Ｚ１が以下、ａ）−ＣＨＲ−Ｏ−ＣＨＲ−（式中
、各Ｒが独立して、Ｈまたはアルキルである）、ｂ）−ＣＨＲ−Ｏ−ＣＨＲＣＨＲ−Ｏ−
ＣＨＲ−（式中、各Ｒが独立して、Ｈまたはアルキルである）、またはｃ）−（ＣＨＲ）
ｎ−（式中、ＲがＨまたはアルキルであり、ｎ≧１であり、さらにｎ＝１〜２０であり、
さらにｎ＝１〜１０である）から選択される。
【００７０】
一実施形態において、構成成分Ｄ）は、以下、Ｚ２（４−ｘ）−Ｃ−［ＣＲ４Ｒ５−（
Ｒ６）ｙ−Ｏ−Ｃ（Ｏ）−ＣＲ７＝ＣＨ２］ｘ（式２）（式２について、Ｚ２が、水素、
非置換ヒドロカルビル、置換ヒドロカルビル、非置換ヘテロヒドロカルビル、または置換
ヘテロヒドロカルビルから選択され、Ｒ４が、水素またはアルキルから選択され、Ｒ５が
、水素またはアルキルから選択され、Ｒ６が、非置換ヒドロカルビレン、置換ヒドロカル
ビレン、非置換ヘテロヒドロカルビレン、または置換ヘテロヒドロカルビレンから選択さ
れ、ｙ≧０であり、ｙ＝０であるとき、Ｒ６が存在せず、Ｒ７が、水素またはアルキルか
ら選択され、ｘが１〜４であり、ｘ＝４であるとき、Ｚ２が存在しない）から選択される
。
【００７１】
一実施形態において、構成成分Ｄの化合物は、以下、Ｈ２Ｃ＝ＣＨ−Ｃ（Ｏ）−Ｏ−Ｃ
Ｈ２−（Ｒ）ｘ−ＣＨ２−Ｏ−Ｃ（Ｏ）−ＣＨ＝ＣＨ２（式中、Ｒが、非置換ヒドロカル
ビレン、置換ヒドロカルビレン、非置換ヘテロヒドロカルビレン、または置換ヘテロヒド
ロカルビレンから選択され、ｘ≧１である）から選択される。
【００７２】
一実施形態において、式２について、式２、Ｚ２は、水素または非置換ヒドロカルビル
から選択され、Ｒ６は、非置換ヒドロカルビレンまたは非置換ヘテロヒドロカルビレンか
ら選択される。さらなる実施形態において、ｘ＝３である。
【００７３】
一実施形態において、式２について、式２、Ｚ２は、水素またはアルキルから選択され
、Ｒ６は、以下、ａ）−（ＣＲａＲｂ）ｎ−（式中、Ｒａが、水素またはアルキルであり
、Ｒｂが、水素またはアルキルであり、ｎ≧０であり、さらにｎ＝１〜２０であり、さら
にｎ＝１〜１０である）またはｂ）−（ＣＲｃＲｄ）ｎ−Ｏ−（式中、Ｒｃが、水素また
はアルキルであり、Ｒｄが、水素またはアルキルであり、ｎ≧０であり、さらにｎ＝１〜
２０であり、さらにｎ＝１〜１０である）から選択される。さらなる実施形態において、
ｘ＝３である。
【００７４】
一実施形態において、構成成分Ｄ）は、以下、Ｚ３（３−ｘ）−ＣＲ８−［ＣＲ９Ｒ５
１０−（Ｒ１１）ｙ−Ｏ−Ｃ（Ｏ）−ＣＲ１２＝ＣＨ２］ｘ（式３）（式３について、Ｚ
３が、水素、非置換ヒドロカルビル、置換ヒドロカルビル、非置換ヘテロヒドロカルビル
、または置換ヘテロヒドロカルビルから選択され、Ｒ８が、−（Ｔ−Ｏ−Ｃ（Ｏ）−ＣＲ
＝ＣＨ２）であり、Ｒが、水素またはアルキルであり、Ｔが、非置換ヒドロカルビレン、
置換ヒドロカルビレン、非置換ヘテロヒドロカルビレン、または置換ヘテロヒドロカルビ
レンから選択され、Ｒ９が、水素またはアルキルから選択され、Ｒ１０が、水素またはア
ルキルから選択され、Ｒ１１が、非置換ヒドロカルビレン、置換ヒドロカルビレン、非置
換ヘテロヒドロカルビレン、または置換ヘテロヒドロカルビレンから選択され、ｙ≧０で
あり、ｙ＝０であるとき、Ｒ１１が存在せず、Ｒ１２が、水素またはアルキルから選択さ
れ、ｘが１〜３であり、ｘ＝３であるとき、Ｚ３が存在しない）から選択される。
【００７５】
一実施形態において、式３について、Ｚ３は、水素または非置換ヒドロカルビルから選
択され、Ｒ１１は、非置換ヒドロカルビレンまたは非置換ヘテロヒドロカルビレンから選
択される。さらなる実施形態において、ｘ＝２である。
【００７６】
一実施形態において、式３、Ｚ３は、水素または非置換ヒドロカルビルから選択され、
Ｒ８は、−（Ｔ−Ｏ−Ｃ（Ｏ）−ＣＲ＝ＣＨ２）であり、Ｒが、水素またはアルキルであ
り、Ｔが、非置換ヒドロカルビレンまたは非置換ヘテロヒドロカルビレンから選択され、
Ｒ１１が、非置換ヒドロカルビレンまたは非置換ヘテロヒドロカルビレンから選択される
。さらなる実施形態において、ｘ＝２である。
【００７７】
一実施形態において、式３について、Ｚ３は、水素またはアルキルから選択され、Ｒ８
は、−（Ｔ−Ｏ−Ｃ（Ｏ）−ＣＲ＝ＣＨ２）であり、Ｒが、水素またはアルキルであり、
Ｔが、以下、ａ）−（ＣＲａＲｂ）ｎ−（式中、Ｒａが、水素またはアルキルであり、Ｒ
ｂが、水素またはアルキルであり、ｎ≧０であり、さらにｎ＝１〜２０であり、さらにｎ
＝１〜１０である）またはｂ）−（ＣＲｃＲｄ）ｎ−Ｏ−（式中、Ｒｃが、水素またはア
ルキルであり、Ｒｄが、水素またはアルキルであり、ｎ≧０であり、さらにｎ＝１〜２０
であり、さらにｎ＝１〜１０である）から選択され、Ｒ１１は、以下、ａ）−（ＣＲｅＲ
ｆ）ｎ−（式中、Ｒｅが、水素またはアルキルであり、Ｒｆが、水素またはアルキルであ
り、ｎ≧０であり、さらにｎ＝１〜２０であり、さらにｎ＝１〜１０である）またはｂ）
−（ＣＲｇＲｈ）ｎ−Ｏ−（式中、Ｒｇが、水素またはアルキルであり、Ｒｈが、水素ま
たはアルキルであり、ｎ≧０であり、さらにｎ＝１〜２０であり、さらにｎ＝１〜１０で
ある）から選択される。さらなる実施形態において、ｘ＝２である。
【００７８】
一実施形態において、構成成分Ｄ）は、以下、Ｏ−｛ＣＲ１３Ｒ１４−Ｃ（Ｚ４（３−
ｘ））−［ＣＲ１５Ｒ１６−（Ｒ１７）ｙ−Ｏ−Ｃ（Ｏ）−ＣＲ１８＝ＣＨ２）］ｘ｝２
（式４）（式４について、Ｚ４が、水素、非置換ヒドロカルビル、置換ヒドロカルビル、
非置換ヘテロヒドロカルビル、または置換ヘテロヒドロカルビルから選択され、Ｒ１３が
、水素またはアルキルから選択され、Ｒ１４が、水素またはアルキルから選択され、Ｒ１
５が、水素またはアルキルから選択され、Ｒ１６が、水素またはアルキルから選択され、
Ｒ１７が、非置換ヒドロカルビレン、置換ヒドロカルビレン、非置換ヘテロヒドロカルビ
レン、または置換ヘテロヒドロカルビレンから選択され、ｙ≧０であり、ｙ＝０であると
き、Ｒ１７が存在せず、Ｒ１８が、水素またはアルキルから選択され、ｘが１〜３であり
、ｘ＝３であるとき、Ｚ４が存在しない）から選択される。
【００７９】
一実施形態において、式４について、Ｚ４は、非置換ヒドロカルビルから選択され、Ｒ
１７は、非置換ヒドロカルビレンまたは非置換ヘテロヒドロカルビレンから選択される。
さらなる実施形態において、ｘ＝２または３である。
【００８０】
一実施形態において、式４について、Ｚ４は、非置換ヒドロカルビルから選択され、ｙ
＝０である。さらなる実施形態において、ｘ＝２または３である。
【００８１】
構成成分Ｃ）または構成成分Ｆ）：スチレン系ブロックコポリマーまたはその誘導体
本発明にとって好適なスチレンブロックコポリマーの例は、欧州特許第０  ７１２  ８
９２Ｂｌ号、国際公開第２００４／０４１５３８Ａｌ号、米国特許第６，５８２，８２９
Ｂｌ号、米国公開第２００４／００８７２３５Ａｌ号、同第２００４／０１２２４０８Ａ
ｌ号、同第２００４／０１２２４０９Ａ１号、ならびに米国特許第４，７８９，６９９号
、同第５，０９３，４２２号及び同第５，３３２，６１３号に記載され、これらの開示は
、参照することにより本明細書に組み込まれる。いくつかのスチレン系ブロックコポリマ
ーまたはその誘導体を、以下に記載する。
【００８２】
概して、本発明に好適な水素化スチレン系ブロックコポリマーは、２０％未満の残渣エ
チレン性不飽和を含む飽和共役ジエンのブロック、好ましくは飽和ポリブタジエンブロッ
クにより分離された、少なくとも２つのモノ−アルケニルアレーンブロック、好ましくは
２つのポリスチレンブロックを有する。いくつかの実施形態において、分岐状もしくは放
射状ポリマーまたは官能化ブロックコポリマーは、有用な化合物を作製するが、好ましい
スチレン系ブロックコポリマーは、線状構造を有する（アミン官能化スチレンブロックコ
ポリマーは、一般に、本発明の人工皮革の製造において不利である）。
【００８３】
典型的に、ポリスチレン飽和ポリブタジエン−ポリスチレン及びポリスチレン飽和ポリ
イソプレン−ポリスチレンブロックコポリマーは、５，０００〜３５，０００の数平均分
子量を有するポリスチレン端ブロック及び２０，０００〜１７０，０００の数平均分子量
を有する飽和ポリブタジエンまたは飽和ポリイソプレン中間ブロックを含む。飽和ポリブ
タジエンブロックは好ましくは、３５〜５５％の１，２構成を有し、飽和ポリイソプレン
ブロックは好ましくは、８５％を超える１，４構成を有する。
【００８４】
コポリマーが線状構造を有する場合、スチレン系ブロックコポリマーの総数平均分子量
は好ましくは、３０，０００〜２５０，０００である。かかるブロックコポリマーは典型
的に、１０重量％〜３０重量％、より典型的に１０重量％〜２０重量％の平均ポリスチレ
ン含有量を有する。
【００８５】
本発明の特定の実施形態において有用なＳＥＢＳ（Ｓはスチレンであり、Ｅはエチレン
であり、Ｂはブチレンである）及びＳＥＰＳ（Ｐはプロピレンである）ブロックコポリマ
ーは、Ｋｒａｔｏｎ  Ｐｏｌｙｍｅｒｓ、Ａｓａｈｉ  Ｋａｓｅｉ、及びＫｕｒａｒａｙ
Ａｍｅｒｉｃａのそれぞれから入手可能である。
【００８６】
一実施形態において、構成成分Ｃ）または構成成分Ｆ）である少なくとも１つのスチレ
ン系ブロックコポリマーまたはその誘導体が、以下、スチレン−エチレン／ブチレン−ス
チレンブロックコポリマー（ＳＥＢＳ）、スチレン／ブタジエン／スチレンブロックコポ
リマー（ＳＢＳ）、及び無水マレイン酸グラフト化スチレン−エチレン／ブチレン−スチ
レンブロックコポリマー（ＳＥＢＳ−ｇ−ＭＡＨ）からなる群から選択される。
【００８７】
構成成分Ｂ）または構成成分Ｅ）：塩素化オレフィン系ポリマーまたは官能化塩素化オ
レフィン系ポリマー
一実施形態において、構成成分Ｂ）または構成成分Ｅ）の少なくとも１つの塩素化オレ
フィン系ポリマーが、塩素化オレフィン系ポリマーの重量に基づいて、１０〜４０重量％
の塩素含有量を有する塩素化オレフィン系ポリマーからなる群から選択される。
【００８８】
一実施形態において、構成成分Ｂ）または構成成分Ｅ）の少なくとも１つの塩素化オレ
フィン系ポリマーが、官能化塩素化オレフィン系ポリマーの重量に基づいて、１０〜４０
重量％の塩素含有量を有する官能化塩素化オレフィン系ポリマーからなる群から選択され
る。さらなる実施形態において、官能化塩素化オレフィン系ポリマーは、無水物及び／ま
たはカルボキシ官能化塩素化オレフィン系ポリマーである。
【００８９】
一実施形態において、組成物は、無水物及び／またはカルボン酸官能化塩素化オレフィ
ン系ポリマーの総重量に基づいて、１０〜４０重量％の塩素含有量を有する、無水物及び
／またはカルボン酸官能化塩素化オレフィン系ポリマーを使用して形成される。１０〜４
０重量％の塩素の全ての個別の値及び部分範囲が、本明細書に含まれ、本明細書で開示さ
れ、例えば、塩素含有量は、下限１０、１４、１８、２２、２６、３０、または３４重量
％から上限１２、１６、２０、２４、２８、３２、３５、または４０重量％であり得る。
例えば、塩素含有量は、１０〜４０重量％、または代替的に１０〜２０重量％、または代
替的に２０〜４０重量％、または代替的に１８〜３２重量％、または代替的に１５〜３０
重量％であり得る。特定の実施形態において、無水物及び／またはカルボン酸官能化塩素
化オレフィン系ポリマーは、無水マレイン酸グラフト化塩素化ポリオレフィンである。さ
らに別の具体的な実施形態において、無水物及び／またはカルボン酸官能化塩素化オレフ
ィン系ポリマーは、無水物官能化塩素化オレフィン系ポリマーの重量に基づいて、０．７
５〜３重量％の無水マレイン酸含有量を有する無水マレイン酸グラフト化塩素化ポリオレ
フィンである。０．７５〜３重量％の全ての個別の値及び部分範囲が、本明細書に含まれ
、本明細書で開示され、例えば、無水マレイン酸レベルは、下限０．７５、１、１．５、
２、２．５、または２．７５重量％から上限０．９、１．３５、１．８、２．２５、２．
８、または３重量％であり得る。例えば、無水マレイン酸レベルは、０．７５〜３重量％
、または代替的に０．７５〜１．７５重量％、または代替的に１．７５〜３重量％、また
は代替的に１〜２重量％であり得る。別の実施形態において、無水物及び／またはカルボ
ン酸官能化塩素化オレフィン系ポリマーは、２５，０００〜１２５，０００ｇ／モルの重
量平均分子量Ｍｗを有する無水マレイン酸グラフト化塩素化ポリオレフィン（または無水
マレイン酸グラフト化塩素化オレフィン系ポリマー）である。２５，０００〜１２５，０
００の全ての個別の値及び部分範囲が、本明細書に含まれ、本明細書で開示され、例えば
、Ｍｗは、下限２５０００、５００００、７５０００、または１０００００ｇ／モルから
上限５００００、７５０００、１０００００、または１２５０００であり得る。例えば、
Ｍｗは、２５０００〜１２５０００、または代替的に２５０００〜７５０００、または代
替的に７５０００〜１２５０００、または代替的に５００００〜１０００００であり得る
。
【００９０】
代表的な構成成分Ｂ）または構成成分Ｅ）種には、無水マレイン酸グラフト化塩素化ポ
リオレフィン（または無水マレイン酸グラフト化塩素化オレフィン系ポリマー、例えば、
無水マレイン酸グラフト化塩素化エチレン系ポリマーまたは無水マレイン酸グラフト化塩
素化プロピレン系ポリマー）が含まれる。
【００９１】
構成成分Ｇ）：光開始剤
一実施形態において、発明の組成物は、Ｇ）少なくとも１つの光開始剤をさらに含む。
【００９２】
光開始剤、別名光重合開始剤、光化学反応開始剤、及び類似物は、当該技術分野で既知
である。代表的な光開始剤には、ベンゾインメチルエーテル、ベンゾインエチルエーテル
、ベンゾインイソブチルエーテル、ベンゾインイソプロピルエーテル、ベンゾイン、アル
ファ−メチルベンゾイン、ベンゾインｎ−ブチルエーテル、２−エチルアントラキノン、
２−ｔｅｒｔ−ブチルアントラキノン、１−クロロアントラキノン、２−アミルアントラ
キノン、２−アミノアントラキノン、ベンゾフェノン、ｐ−クロロベンゾフェノン、ｐ−
ジメチルアミノベンゾフェノン、ベンゾフェノンメチルエーテル、メチルベンゾフェノン
、４，４−ジクロロベンゾフェノン、４，４−ビスジエチルアミノベンゾフェノン、ジフ
ェニルスルフィド、テトラメチルチウラムジスルフィド、２，４−ジメチルチオキサント
ン，２，４−ジイソプロピルチオキサントン、２，４−ジエチルチオキサントン、２−ク
ロロチオキサントン、２−イソプロピルチオキサントン、２，２−ジメトキシ−２−フェ
ニルアセトフェノン、アルファ，アルファ−ジクロロ−４−フェノキシアセトン、ｐ−ｔ
ｅｒｔ−ブチルトリクロロアセトフェノン、ｐ−ｔｅｒｔ−ブチルジクロロアセトフェノ
ン、２，２−ジエトキシアセトフェノン、ｐ−ジメチルアミノアセトフェノン、ヒドロキ
シシクロヘキシルフェニルケトン、１−（４−イソプロピルフェニル）−２−ヒドロキシ
−２−メチルプロパン−１−オン、２，２−ジメトキシ−１，２−ジフェニルエタン−１
−オン、２，４，６−トリメチルベンゾインジフェニルホスフィンオキシド、２−メチル
−１−［４−（メチルチオ）フェニル］−２−モルホリノプロパン−１−オン、４−（２
−アクリルオキシ）オキシエトキシ−フェニル２−ヒドロキシ−２−プロピルケトン、４
−（２−ヒドロキシ）フェニル−（２−ヒドロキシ−２−プロピル）ケトン、ビス（２，
６−ジメトキシベンゾイル）−２，４，４−トリメチルフェニルホスフィンオキシドなど
が含まれる。これらの中で、ベンゾフェノン、２−エチルアントラキノン、２，４−ジメ
チルチオキサントン、２，４−ジイソプロピルチオキサントン、２，４−ジエチルチオキ
サントン、２−クロロチオキサントン、２−イソプロピルチオキサントン、ヒドロキシシ
クロヘキシルフェニルケトン、１−（４−イソプロピルフェニル）−２−ヒドロキシ−２
−メチルプロパン−１−オン、及び２，２−ジメトキシ−１，２−ジフェニルエタン−１
−オンは、良好な硬化性、接着、及び耐熱性のために好ましい。本発明の実施において、
１つまたは２つ以上のそれらを、アンダーコーティングにおいて、単独でまたは組み合わ
せて使用し得る。
【００９３】
構成成分Ｈ）：溶媒
一実施形態において、発明の組成物は、Ｈ）１つ以上の非芳香族の非塩素化有機溶媒を
さらに含む。
【００９４】
任意の非芳香族の非塩素化溶媒を、本発明の組成物のいくつかの実施形態において使用
し得る。代表的な非芳香族の非塩素化溶媒には、ヘプタン、メチルシクロヘキサン（ＭＣ
Ｈ）、エチルシクロヘキサン、シクロヘキサン、シクロヘキサノン、メチルエチルケトン
（ＭＥＫ）、酢酸エチル（ＥＡ）、酢酸ブチル（ＢＡ）、及びそれらの２つ以上の任意の
組み合わせが含まれる。特定の実施形態において、溶媒を、ＭＣＨ及びヘプタンからなる
群から選択する。
【００９５】
一実施形態において、組成物は、各重量％が組成物の重量に基づく、０．１〜１０重量
％の組み合わされた量の構成成分Ａ）、Ｂ）、Ｃ）、及びＧ）と、９９．９〜９０重量％
の１つ以上の非芳香族の非塩素化有機溶媒と、を含むか、または、
組成物が、各重量％が組成物の重量に基づく、０．１〜１０重量％の組み合わされた量
の構成成分Ｄ）、Ｅ）、Ｆ）、及びＧ）と、９９．９〜９０重量％の１つ以上の非芳香族
の非塩素化有機溶媒と、を含む。
【００９６】
一実施形態において、組成物は、それぞれが組み合わされた構成成分Ａ）、Ｂ）、Ｃ）
、及びＧ）の総重量に基づく、０．１〜９０重量％の構成成分Ａ）と、１〜９０重量％の
構成成分Ｂ）と、１〜９０重量％の構成成分Ｃ）と、０．１〜１０重量％の構成成分Ｇ）
と、を含むか、または、
組成物が、それぞれが、組み合わされた構成成分Ｄ）、Ｅ）、Ｆ）、及びＧ）の総重量
に基づく、０．１〜９０重量％の構成成分Ｄ）と、１〜９０重量％の構成成分Ｅ）と、１
〜９０重量％の構成成分Ｆ）と、０．１〜１０重量％の構成成分Ｇ）と、を含む。
【００９７】
具体的な実施形態
一実施形態において、本発明は、組成物が、Ｇ）少なくとも１つの光開始剤をさらに含
むことを除く、本明細書で開示される実施形態のいずれかに従う、組成物及び製造物品を
提供する。
【００９８】
一実施形態において、本発明は、組成物が、Ｈ）１つ以上の非芳香族の非塩素化有機溶
媒をさらに含むことを除く、本明細書で開示される実施形態のいずれかに従う、組成物及
び製造物品を提供する。
【００９９】
一実施形態において、本発明は、構成成分Ａ）である１つ以上のモノマー及び／または
オリゴマーが、１，６−ヘキサンジオールジメタクリレート（ＨＤＤＡ）を含むことを除
く、本明細書で開示される実施形態のいずれかに従う、組成物及び製造物品を提供する。
【０１００】
一実施形態において、本発明は、構成成分Ａ）である１つ以上のモノマー及び／または
オリゴマーが、トリプロピレングリコールジアクリレート（ＴＰＧＤＡ）を含むことを除
く、本明細書で開示される実施形態のいずれかに従う、組成物及び製造物品を提供する。
【０１０１】
一実施形態において、本発明は、塩素化オレフィン系ポリマーが、塩素化エチレン系ポ
リマーであることを除く、本明細書で開示される実施形態のいずれかに従う、組成物及び
製造物品を提供する。
【０１０２】
一実施形態において、本発明は、塩素化オレフィン系ポリマーが、塩素化プロピレン系
ポリマーであることを除く、本明細書で開示される実施形態のいずれかに従う、組成物及
び製造物品を提供する。
【０１０３】
一実施形態において、本発明は、官能化塩素化オレフィン系ポリマーが、官能化塩素化
エチレン系ポリマーであることを除く、本明細書で開示される実施形態のいずれかに従う
、組成物及び製造物品を提供する。
【０１０４】
一実施形態において、本発明は、官能化塩素化オレフィン系ポリマーが、官能化塩素化
プロピレン系ポリマーであることを除く、本明細書で開示される任意の実施形態のいずれ
かに従う、組成物及び製造物品を提供する。
【０１０５】
一実施形態において、本発明は、構成成分Ｃ）である１つ以上の１つ以上のスチレン系
ブロックコポリマーまたはその誘導体が、スチレン−エチレン／ブチレン−スチレンブロ
ックコポリマー（ＳＥＢＳ）、スチレン／ブタジエン／スチレンブロックコポリマー（Ｓ
ＢＳ）、及び無水マレイン酸グラフト化スチレン−エチレン／ブチレン−スチレンブロッ
クコポリマー（ＳＥＢＳ−ｇ−ＭＡＨ）からなる群から選択されることを除く、本明細書
で開示される実施形態のいずれかに従う、組成物及び製造物品を提供する。
【０１０６】
一実施形態において、本発明は、構成成分Ｆ）である１つ以上の１つ以上のスチレン系
ブロックコポリマーまたはその誘導体が、スチレン−エチレン／ブチレン−スチレンブロ
ックコポリマー（ＳＥＢＳ）、スチレン／ブタジエン／スチレンブロックコポリマー（Ｓ
ＢＳ）、及び無水マレイン酸グラフト化スチレン−エチレン／ブチレン−スチレンブロッ
クコポリマー（ＳＥＢＳ−ｇ−ＭＡＨ）からなる群から選択されることを除く、本明細書
で開示される任意の実施形態のいずれかに従う、組成物及び製造物品を提供する。
【０１０７】
一実施形態において、本発明は、組成物が、０．１〜１０重量％の組み合わされた量の
構成成分Ａ）、Ｂ）、Ｃ）、及びＧ）、及び９９．９〜９０重量％の１つ以上の非芳香族
の非塩素化有機溶媒を含むことを除く、本明細書で開示される任意の実施形態のいずれか
に従う、組成物及び製造物品を提供する。上述の重量パーセントの範囲の全ての個別の値
及び部分範囲が、本明細書に含まれ、本明細書で開示される。例えば、構成成分Ａ）、Ｂ
）、Ｃ）、及びＧ）の組み合わされた量は、下限０．１、０．５、１、２、４、６、また
は８重量％から上限０．２、０．７、１．５、３、５、７、９、または１０重量％にわた
り得る。例えば、構成成分Ａ）、Ｂ）、Ｃ）、及びＧ）の組み合わされた量は、０．１〜
１０重量％、または代替的に、０．１〜５重量％、または代替的に、５〜１０重量％、ま
たは代替的に、２〜８重量％、または代替的に、３〜７重量％であり得る。同様に、１つ
以上の非芳香族の非塩素化有機溶媒である構成成分Ｈ）の量は、下限９０、９２、９４、
９６、または９８重量％から上限９１、９３、９５、９７、９９、９９．５、または９９
．９重量％にわたり得る。例えば、溶媒の重量は、９０〜９９．９重量％、または代替的
に、９５〜９９．９重量％、または代替的に、９３〜９７重量％、または代替的に、９２
〜９８重量％であり得る。
【０１０８】
一実施形態において、本発明は、組成物が、０．１〜１０重量％の組み合わされた量の
構成成分Ｄ）、Ｅ）、Ｆ）、及びＧ）、及び９９．９〜９０重量％の１つ以上の非芳香族
の非塩素化有機溶媒を含むことを除く、本明細書で開示される実施形態のいずれかに従う
、組成物及び製造物品を提供する。上述の重量パーセントの範囲の全ての個別の値及び部
分範囲が、本明細書に含まれ、本明細書で開示される。例えば、構成成分Ｄ）、Ｅ）、Ｆ
）、及びＧ）の組み合わされた量は、下限０．１、０．５、１、２、４、６、または８重
量％から上限０．２、０．７、１．５、３、５、７、９、または１０重量％にわたり得る
。例えば、構成成分Ｄ）、Ｅ）、Ｆ）、及びＧ）の組み合わされた量は、０．１〜１０重
量％、または代替的に、０．１〜５重量％、または代替的に、５〜１０重量％、または代
替的に、２〜８重量％、または代替的に、３〜７重量％であり得る。同様に、１つ以上の
非芳香族の非塩素化有機溶媒である構成成分Ｅ）の量は、下限９０、９２、９４、９６、
または９８重量％から上限９１、９３、９５、９７、９９、９９．５、または９９．９重
量％にわたり得る。例えば、溶媒の重量は、９０〜９９．９重量％、または代替的に、９
５〜９９．９重量％、または代替的に、９３〜９７重量％、または代替的に、９２〜９８
重量％であり得る。
【０１０９】
一実施形態において、実施形態、本発明は、組成物が、それぞれが、組み合わされた構
成成分Ａ）、Ｂ）、Ｃ）、及びＧ）の総重量に基づく、０．１〜９０重量％の構成成分Ａ
）、１〜９０重量％の構成成分Ｂ）、１〜９０重量％の構成成分Ｃ）、及び０．１〜１０
重量％の構成成分Ｇ）を含むことを除く、本明細書で開示される実施形態のいずれかに従
う、製造の組成物及び製造物品を提供する。上述の重量パーセントの範囲の全ての個別の
値及び部分範囲が、本明細書に含まれ、本明細書で開示される。例えば、組み合わされた
構成成分Ａ）、Ｂ）、Ｃ）、及びＧ）の総重量に基づく、構成成分Ａ）の量は、下限０．
１、１、１０、２０、３０、４０、５０、６０、７０、または８０重量％から上限０．５
、１．５、１５、２５、３５、４５、５５、６５、７５、８５、または９０重量％にわた
り得る。例えば、組み合わされた構成成分Ａ）、Ｂ）、Ｃ）、及びＧ）の総重量に基づく
、構成成分Ａ）の量は、０．１〜９０重量％、または代替的に、５０〜９０重量％、また
は代替的に、０．１〜５０重量％、または代替的に、２５〜７５重量％であり得る。構成
成分Ｂ）の量は、下限１、１０、２０、３０、４０、５０、６０、７０、または８０重量
％から上限５、１５、２５、３５５、４５、５５、６５、７５、８５、または９０重量％
にわたり得る。例えば、構成成分Ｂ）の量は、１〜９０重量％、または代替的に、４５〜
９０重量％、または代替的に、１〜５５重量％、または代替的に、２５〜７５重量％、ま
たは代替的に、３０〜７０重量％であり得る。組み合わされた構成成分Ａ）、Ｂ）、Ｃ）
、及びＧ）の総重量に基づく、構成成分Ｃ）の量は、下限１、１０、２０、３０、４０、
５０、６０、７０、または８０重量％から上限５、１５、２５、３５５、４５、５５、６
５、７５、８５、または９０重量％にわたり得る。例えば、構成成分Ｃ）の量は、１〜９
０重量％、または代替的に、４５〜９０重量％、または代替的に、１〜５５重量％、また
は代替的に、２５〜７５重量％、または代替的に、３０〜７０重量％であり得る。組み合
わされた構成成分Ａ）、Ｂ）、Ｃ）、及びＧ）の総重量に基づく、構成成分Ｇ）の量は、
下限０．１、０．５、１、３、５、７、または９重量％から上限０．２、０．７、２、４
、６、８、または１０重量％にわたり得る。例えば、構成成分Ｇ）の量は、０．１〜１０
重量％、または代替的に、０．１〜５重量％、または代替的に、４〜１０重量％、または
代替的に、２〜８重量％、または代替的に、０．５〜２．５重量％であり得る。
【０１１０】
一実施形態において、本発明は、組成物が、それぞれが、組み合わされた構成成分Ｄ）
、Ｅ）、Ｆ）、及びＧ）の総重量に基づく、０．１〜９０重量％の構成成分Ｄ）、１〜９
０重量％の構成成分Ｅ）、１〜９０重量％の構成成分Ｆ）、及び０．１〜１０重量％の構
成成分Ｇ）を含むことを除く、本明細書で開示される実施形態のいずれかに従う、組成物
及び製造物品を提供する。上述の重量パーセントの範囲の全ての個別の値及び部分範囲が
、本明細書に含まれ、本明細書で開示される。例えば、組み合わされた構成成分Ｄ）、Ｅ
）、Ｆ）、及びＧ）の総重量に基づく、構成成分Ｄ）の量は、下限０．１、１、１０、２
０、３０、４０、５０、６０、７０、または８０重量％から上限０．５、１．５、１５、
２５、３５、４５、５５、６５、７５、８５、または９０重量％にわたり得る。例えば、
組み合わされた構成成分Ｄ）、Ｅ）、Ｆ）、及びＧ）の総重量に基づく、構成成分Ｄ）の
量は、０．１〜９０重量％、または代替的に、５０〜９０重量％、または代替的に、０．
１〜５０重量％、または代替的に、２５〜７５重量％であり得る。構成成分Ｅ）の量は、
下限１、１０、２０、３０、４０、５０、６０、７０、または８０重量％から上限５、１
５、２５、３５５、４５、５５、６５、７５、８５、または９０重量％にわたり得る。例
えば、構成成分Ｅ）の量は、１〜９０重量％、または代替的に、４５〜９０重量％、また
は代替的に、１〜５５重量％、または代替的に、２５〜７５重量％、または代替的に、３
０〜７０重量％であり得る。組み合わされた構成成分Ｄ）、Ｅ）、Ｆ）、及びＧ）の総重
量に基づく、構成成分Ｆ）の量は、下限１、１０、２０、３０、４０、５０、６０、７０
、または８０重量％から上限５、１５、２５、３５５、４５、５５、６５、７５、８５、
または９０重量％にわたり得る。例えば、構成成分Ｆ）の量は、１〜９０重量％、または
代替的に、４５〜９０重量％、または代替的に、１〜５５重量％、または代替的に、２５
〜７５重量％、または代替的に、３０〜７０重量％であり得る。組み合わされた構成成分
Ｄ）、Ｅ）、Ｆ）、及びＧ）の総重量に基づく、構成成分Ｇ）の量は、下限０．１、０．
５、１、３、５、７、または９重量％から上限０．２、０．７、２、４、６、８、または
１０重量％にわたり得る。例えば、構成成分Ｇ）の量は、０．１〜１０重量％、または代
替的に、０．１〜５重量％、または代替的に、４〜１０重量％、または代替的に、２〜８
重量％、または代替的に、０．５〜２．５重量％であり得る。
【０１１１】
本発明はまた、先行請求項のいずれか１項に記載の組成物を含む少なくとも１つの構成
要素を含む製造物品を提供する。さらなる実施形態において、物品は、履物製品からなる
群から選択される。一実施形態において、少なくとも１つの構成要素は、中底のための接
着プライマーである。
【０１１２】
本発明はまた、本明細書で記載されるように、発明の組成物から形成される少なくとも
１つの構成要素を含む物品を提供する。さらなる実施形態において、物品は、履物製品で
ある。
【０１１３】
一実施形態において、物品は、基材をさらに備える。さらなる実施形態において、基材
を、オレフィンマルチブロックコポリマー（例えば、米国特許第７，８５８，７０６号参
照）及び任意に少なくとも１つの他のポリマーを含む組成物から形成する。他のポリマー
は、オレフィンブロックコポリマーからの１つ以上の特性において、例えば、密度、溶融
指数、Ｍｗ、Ｍｎ、ＭＷＤ、コモノマー、及び／またはコモノマーの量において異なる。
一実施形態において、他のポリマーは、ＥＶＡである。
【０１１４】
実施形態において、オレフィンマルチブロックコポリマーは、エチレンマルチブロック
コポリマー（例えば、エチレン／オクテンマルチブロックコポリマー）である。エチレン
マルチブロックコポリマーは、Ｔｈｅ  Ｄｏｗ  Ｃｈｅｍｉｃａｌ  Ｃｏｍｐａｎｙ（Ｍ
ｉｄｌａｎｄ，Ｍｉｃｈｉｇａｎ，ＵＳＡ）から入手可能な商品名ＩＮＦＵＳＥ  Ｏｌｅ
ｆｉｎ  Ｂｌｏｃｋ  Ｃｏｐｏｌｙｍｅｒｓで市販される。
【０１１５】
一実施形態において、本発明は、製造物品が、履物からなる群から選択されることを除
く、本明細書で開示される実施形態のいずれかに従う、組成物及び製造物品を提供する。
代表的な履物には、スポーツシューズ、ウォーターシューズ、ブーツ、安全履物、及びサ
ンダルが含まれる。
【０１１６】
一実施形態において、本発明は、組成物を含む製造物品の構成要素が、中底のための接
着プライマーであることを除く、本明細書で開示される実施形態のいずれかに従う、組成
物及び製造物品を提供する。
【０１１７】
本発明は、発明の組成物から形成される少なくとも１つの構成要素を含む製造物品を提
供する。一実施形態において、物品は、履物製品である。一実施形態において、少なくと
も１つの構成要素は、中底のための接着プライマーである。
【実施例】
【０１１８】
実施例の調製に使用された材料：
ＥＶＡ  ７３６０Ｍ：エチレン−酢酸ビニルコポリマー、密度０．９４１ｇ／ｃｍ３（
ＡＳＴＭ  Ｄ７９２）、ＭＩ２．５ｇ／１０分（ＡＳＴＭ  Ｄ１２３８、１９０℃／２．
１６ｋｇで）、ショアＡ＝８６（ＡＳＴＭ  Ｄ２２４０）、２１重量％の酢酸ビニル含有
量（Ｆｏｒｍｏｓａ  Ｐｌａｓｔｉｃｓ  Ｃｏｒｐｏｒａｔｉｏｎ（Ｍｉａｌｉａｏ  Ｖ
ｉｌｌａｇｅ，Ｔａｉｗａｎ）から市販される。
ＥＮＧＡＧＥ  ８４５０：エチレン−オクテンコポリマー、密度０．９０２ｇ／ｃｍ３
（ＡＳＴＭ  Ｄ７９２）、ＭＩ３ｇ／１０分（ＡＳＴＭ  Ｄ１２３８、１９０℃／２．１
６ｋｇで）、ショアＡ＝９０（ＡＳＴＭ  Ｄ２２４０）（Ｔｈｅ  Ｄｏｗ  Ｃｈｅｍｉｃ
ａｌ  Ｃｏｍｐａｎｙから市販される）。
ＥＮＧＡＧＥ  ８４５２：エチレン−オクテンコポリマー、密度０．８７５ｇ／ｃｍ３
（ＡＳＴＭ  Ｄ７９２）、ＭＩ３ｇ／１０分（ＡＳＴＭ  Ｄ１２３８、１９０℃／２．１
６ｋｇで）、ショアＡ＝７４（ＡＳＴＭ  Ｄ２２４０）（Ｔｈｅ  Ｄｏｗ  Ｃｈｅｍｉｃ
ａｌ  Ｃｏｍｐａｎｙから市販される）。
ＩＮＦＵＳＥ  ９５３０：オレフィンブロックコポリマー、密度０．８８５ｇ／ｃｍ３
（ＡＳＴＭ  Ｄ７９２）、ＭＩ５ｇ／１０分（ＡＳＴＭ  Ｄ１２３８、１９０℃／２．１
６ｋｇで）、ショアＡ＝８３（ＡＳＴＭ  Ｄ２２４０）（Ｔｈｅ  Ｄｏｗ  Ｃｈｅｍｉｃ
ａｌ  Ｃｏｍｐａｎｙから市販される）。
ＩＮＦＵＳＥ  ９１０７：オレフィンブロックコポリマー、密度０．８６６ｇ／ｃｍ３
（ＡＳＴＭ  Ｄ７９２）、ＭＩ１ｇ／１０分（ＡＳＴＭ  Ｄ１２３８、１９０℃／２．１
６ｋｇで）、ショアＡ＝８３（ＡＳＴＭ  Ｄ２２４０）（Ｔｈｅ  Ｄｏｗ  Ｃｈｅｍｉｃ
ａｌ  Ｃｏｍｐａｎｙから市販される）。
ＬＵＰＥＲＯＸ  ＤＣ４０Ｐ：有効なパーオキサイド含有量約４０重量％を有するＡｒ
ｋｅｍａからのジクミルパーオキサイド（Ａｒｋｅｍａ  Ｉｎｃ．から市販される）。
ＬＵＰＥＲＯＸ  ＤＣ４０Ｐ−ＳＰ２：有効なパーオキサイド含有量約４０重量％を有
するＡｒｋｅｍａからの焼け保護されたジクミルパーオキサイド（Ａｒｋｅｍａ  Ｉｎｃ
．から市販される）。
ＡＣ９０００：アゾジカボンアミド型発砲（Ｋｕｍ  Ｙａｎｇ（Ｋｏｒｅａ）社から市
販される）。
ＺｎＯ：酸化亜鉛、局所段階
ＺｎＳｔ：ステアリン酸亜鉛、局所段階
ＡＴＯＭＩＴＥ炭酸カルシウム（Ｉｍｅｒｙｓ  Ｐｉｇｍｅｎｔｓ（Ｒｏｓｗｅｌｌ，
ＧＡ，ＵＳＡ）から入手可能）
【０１１９】
実施例（発泡体）のそれぞれに使用された配合物を、表１において示す。
【０１２０】
水性ポリウレタン接着剤には、名称６６０２、６６０８、及びＧＥ−０１でＧｒｅａｔ
Ｅａｓｔｅｒｎ  Ｒｅｓｉｎｓ  Ｉｎｄｕｓｔｒｉａｌ  Ｃｏ．Ｌｔｄ．（Ｔａｉｗａ
ｎ）から、
名称ＮＰ−５７及びＮＰ−５８０でＮａｎ  Ｐａｏ  Ｒｅｓｉｎｓ  Ｃｈｅｍｉｃａｌ
Ｃｏ．Ｌｔｄ．（Ｔａｉｗａｎ）から、及びＷＵ−６０２Ｌ及びＷＵ−６０６でＩａｏ
Ｓｏｎ  Ｈｏｎｇ  Ｔｉｎｔａ  Ｅ  Ｖｅｒｎｉｚｅｓ  Ｌｄａ．／Ｚｈｏｎｇ  Ｂｕ
（Ｃｅｎｔｒｅｓｉｎ）Ａｄｈｅｓｉｖｅ  ＆  Ｃｈｅｍｉｃａｌ  Ｃｏ．，Ｌｔｄ．（
Ｍａｃａｕ）から市販される接着剤が含まれる。
【０１２１】
【表１】
2020185797.tif 000008
【０１２２】
発泡体調製
複合
ポリマーペレットを、１．５リットルのバンバリーミキサーに加えた。次いで、ポリマ
ーが融解（約５分）した後、ＺｎＯ、ＺｎＳｔ、及びＣａＣＯ３を加えた。充填剤を均一
に分散した後、発泡剤及びパーオキサイドを最後に加え、内容物をさらに３〜５分間、１
５分間の全混合時間で混合した。バッチ温度を、化合物が排出された直後に、温度プロー
ブ検知器を使用して調べた。組成物の実際の温度は、一般に、機器上に示される温度より
も１０〜１５℃高かった（組成物の温度は、約１００℃であった）。したがって、複合プ
ロセスの間、化合物温度が、硬化剤の分解温度及び分解温度発泡剤を超えないということ
を確実にするために、より低く示される機器温度を維持することがより良い。複合された
配合物を、２つの圧延ミル（約１００℃の温度で維持される）の間に置き、複合された配
合物を、約５ｍｍの厚さのシート（または圧延ミル加工ブランケット）へ形成した。
【０１２３】
バン発泡体調製
ロールミル加工ブランケットを、四角（３つまたは４つの「６インチ×６インチ」）に
分割し、大きさ約４９平方インチの予熱バン発泡体型内に置いた。チェイスの表面に、離
型剤を噴霧し、離型中の発泡体のチェイスへの粘着を回避した。２つの圧縮型プロセスを
伴い、該プロセスは、まず、試料内及び積み重なるブランケット層の間のエアポケットを
、硬化の前に除去するための予熱処理、次いで、硬化／発泡プロセスである。予熱を、８
分間１１０℃（ＥＮＧＡＧＥのような低融点のポリマー）または１２０℃（ＩＮＦＵＳＥ
のような高融点のポリマー）で行い、１０トンで、４分間圧力をかけ、発泡の前に型にお
いて固体塊を形成した。予熱された塊を、発泡プレスへ移動し、８分間１００ｋｇ／ｃｍ
２及び１８０℃で保った。圧力を放出した時点で、バン発泡体を、すぐにトレーから除去
し、いくつかの非粘着性シート上の排気フード内に置き、上側の長さをできるだけ早く測
定した。発泡体表面を、段ボール箱のようなものを使用して、天板から絶縁する必要があ
る。新しく作製されたバン発泡体の表面を絶縁することは、上及び下表面上の不均等な冷
却を防止するであろう。発泡体は、フード内で４０分間冷却し、次いで、それらは保管容
器へ移動され、２４時間冷却することを可能にした。
【０１２４】
プライマー組成物調製
プライマー配合物を作製するために、以下を含むいくつかのプレ溶液をまず調製した。
各重量％は、最終溶液の重量に基づいた。
【０１２５】
プライマー配合物を作製するために、以下を含むいくつかのプレ溶液をまず調製した。
ａ．三つ口フラスコ内の溶液を、磁気攪拌で、８０℃で３０分間加熱逆流させることに
よるメチルシクロヘキサン（ＭＣＨ）内の、５重量％のＭＡＨ−ｇ−ＣＰＯ（Ｔｏｙｏ  
ＫａｓｅｉからのＨＡＲＤＬＥＮ  Ｆ−２Ｐ）。塩素化オレフィン系ポリマーはまた、以
下のプライマー組成物において有用である。
ｂ．三つ口フラスコ内の溶液を、磁気攪拌で、８０℃で３０分間加熱逆流させることに
よるＭＣＨ内の１０重量％のＳＥＢＳ  １６５２（ＫＲＡＴＯＮ  Ｇ１６５２）。
ｃ．室温でメチルエチルケトン（ＭＥＫ）中に直接溶解される１０重量％の光開始剤１
８４（Ｄｏｕｂｌｅ  Ｂｏｎｄ  Ｃｈｅｍｉｃａｌ  Ｉｎｄ．により供給されるＤＯＵＢ
ＬＥＣＵＲＥ  １８４）。
ｄ．ＭＥＫ／ＭＣＨ（１／１）の溶媒混合物中に溶解される１０重量％のＨＤＤＡ（Ｄ
ｏｕｂｌｅ  Ｂｏｎｄ  Ｃｈｅｍｉｃａｌ  Ｉｎｄ．により供給されるＤＯＵＢＬＥＭＥ
Ｒ  ＨＤＤＡ）。
ｅ．ＭＥＫ／ＭＣＨ（１／１）の溶媒混合物中に溶解される１０重量％のＴＰＧＤＡ（
Ｄｏｕｂｌｅ  Ｂｏｎｄ  Ｃｈｅｍｉｃａｌ  Ｉｎｄ．により供給されるＤｏｕｂｌｅｍ
ｅｒ  ＴＰＧＤＡ）。
【０１２６】
次いで、最終プライマー組成物を作製するために、プレ溶液（ａ〜ｅ）を、計算された
重量に従って、慎重に秤量し、重量比を有するそれぞれは、以下に示すとおりである。各
重量％は、プライマー溶液の重量に基づく。
比較実施例（ＣＥ）−１は、市販のＵＶプライマーを利用した。
ＣＥ−２は、以下のプライマー組成物（ＳＥＢＳを含まない）、ＭＣＨ／ＭＥＫ溶媒混
合物（固体レベル約２．５重量％）内で溶解されるＨＤＤＡ／ＴＰＧＤＡ／Ｆ２Ｐ／１８
４（４０／４０／２０／６．４）を利用した。
ＣＥ−３は、以下のプライマー組成物（ＳＥＢＳを含まない）、ＭＣＨ／ＭＥＫ溶媒混
合物（固体レベル約２．５重量％）内で溶解されるＨＤＤＡ／ＴＰＧＤＡ／Ｆ２Ｐ／１８
４（３０／３０／４０／４．８）を利用した。
【０１２７】
本発明の実施例（ＩＥ）−１は、以下のプライマー組成物を利用した。
ＭＣＨ／ＭＥＫ溶媒混合物（固体レベル約２．５重量％）内で溶解されるＨＤＤＡ／Ｔ
ＰＧＤＡ／Ｆ２Ｐ／ＳＥＢＳ／１８４（４０／４０／２０／／３０／６．４）。
ＩＥ−２は、以下のプライマー組成物、ＭＣＨ／ＭＥＫ溶媒混合物（固体レベル約２．
５重量％）内で溶解されるＨＤＤＡ／ＴＰＧＤＡ／Ｆ２Ｐ／ＳＥＢＳ／１８４（３０／３
０／４０／／１０／４．８）を利用した。
ＩＥ−３は、以下のプライマー組成物、ＭＣＨ／ＭＥＫ溶媒混合物（固体レベル約２．
５重量％）内で溶解されるＨＤＤＡ／ＴＰＧＤＡ／Ｆ２Ｐ／ＳＥＢＳ／１８４（３０／３
０／４０／／２０／４．８）を利用した。
ＩＥ−４は、以下のプライマー組成物、ＭＣＨ／ＭＥＫ溶媒混合物（固体レベル約２．
５重量％）内で溶解されるＨＤＤＡ／ＴＰＧＤＡ／Ｆ２Ｐ／ＳＥＢＳ／１８４（２０／２
０／６０／／２０／３．２）を利用した。
【０１２８】
接合手順説明
オレフィン系ポリマー発泡平板を、接合試験（Ｔ剥離）のために、「１５ｃｍ（長さ）
＊２．５ｃｍ（幅）＊０．５ｃｍ（厚さ）」の試験基材の発泡体に分割した。
【０１２９】
Ｔ剥離接着試験のための試験試料を、図１（断面図模式図）において示す。試験試料の
調製を、図２においてまとめる。
【０１３０】
各プライマー組成物（１つの基材の１平方メートル当たり約５〜１０ｇの固体のコーテ
ィング重量）を、２つの試験基材の発泡体の表皮側に適用し、下塗りされた発泡体を、熱
的に処理し、溶媒を除去した（図２参照）。次いで、典型的に履物産業において使用され
る市販の水性ポリウレタン（ＰＵ）接着剤を、各下塗りされたオレフィン系発泡体表皮に
適用した。ＰＵを、下塗りされた表面上に適用した。最終的に、２つのＰＵコーティング
された発泡体表皮を、７０℃で、３ｋｇｆ／ｃｍ２の圧力下で、一緒に接着した。発泡体
表皮表面の両側のＰＵ接着剤が反応し、２つのオレフィン系発泡体基材の間に位置する「
ＰＵ接着剤層」を形成した。
【０１３１】
結果として生じた接合された試験試料は、以下、サンドイッチ構造ＰＯＥ発泡体／プラ
イマー／ＰＵ接着剤／プライマー／ＰＯＥ発泡体であった。試験試料の「１インチ」の部
分は、Ｔ剥離試験インストロンのクランプへの挿入のために２つのＰＯＥ発泡体を容易に
分離するために、未接着であった。試験試料の接着した部分は、長さ約「５インチ」及び
幅「１インチ（２．５ｃｍ）」であった。試験試料は、履物の構成要素における接合され
た発泡体の良好な提示を提供した。
【０１３２】
Ｔ剥離試験を、ＩＮＳＴＲＯＮ  ５５６６において行った。接合された試料の未接着の
端を、それぞれにインストロンの上及び下のクランプにおいてクランプした。最初のクラ
ンプの距離は、１インチであった。接合された試料を、１００ｍｍ／分のクロスヘッド速
度で剥離した。剥離力を記録し、平均剥離力を計算した。剥離強度（Ｎ／ｍｍ）を、以下
、平均剥離力（Ｎ）／試料幅（ｍｍ）のように計算した。
【０１３３】
図３は、５０重量％のＰＯＥに基づく発泡体を使用して、異なる実施例の接合の実行を
示す。図３において示されるように、比較のプライマー組成物で下塗りされた発泡体と比
較すると、本発明のプライマー組成物と接合される発泡体は、著しくより高い平均剥離強
度を有した。
【０１３４】
発泡体中のＰＯＥ装填が、７０重量％へさらに増加することを除いて、図４は図３に類
似している。同様に、本発明の実施例はなお、比較実施例よりも優れており、また、７０
重量％のＰＯＥを装填する発泡体においてさえも、容認できる接合強度を提供し得る。
【０１３５】
図５は、異なるＰＯＥ、ＯＢＣに基づく発泡体基材への発明のプライマーの接合の性能を示す。対応する剥離強度は、本発明のプライマーを使用することにより、１００％ＰＯＥまたは１００％ＯＢＣに基づく発泡体においてさえも３Ｎ／ｍｍを超える。
【図１】
2020185797.tif 000011
【図２】
2020185797.tif 000012
【図３】
2020185797.tif 000013
【図４】
2020185797.tif 000014
【図５】
2020185797.tif 000015
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
以下のＤ）、Ｅ）、Ｆ）およびＧ）を含む組成物から形成された少なくとも１つの構成要素と接触した発泡体基材を含む物品であって、前記組成物が、
Ｄ）以下、ｉ）〜ｖ）：
ｉ）Ｚ１−（ＣＲ１Ｒ２−Ｏ−Ｃ（Ｏ）−ＣＲ３＝ＣＨ２）２（式１）（式１について、Ｚ１が、非置換ヒドロカルビレン、置換ヒドロカルビレン、非置換ヘテロヒドロカルビレン、または置換ヘテロヒドロカルビレンから選択され、各Ｒ１が独立して、水素またはアルキルから選択され、各Ｒ２が独立して、水素またはアルキルから選択され、Ｒ３が、水素またはアルキルから選択される）、
ｉｉ）Ｚ２（４−ｘ）−Ｃ−［ＣＲ４Ｒ５−（Ｒ６）ｙ−Ｏ−Ｃ（Ｏ）−ＣＲ７＝ＣＨ２］ｘ（式２）（式２について、Ｚ２が、水素、非置換ヒドロカルビル、置換ヒドロカルビル、非置換ヘテロヒドロカルビル、または置換ヘテロヒドロカルビルから選択され、Ｒ４が、水素またはアルキルから選択され、Ｒ５が、水素またはアルキルから選択され、Ｒ６が、非置換ヒドロカルビレン、置換ヒドロカルビレン、非置換ヘテロヒドロカルビレン、または置換ヘテロヒドロカルビレンから選択され、ｙ≧０であり、ｙ＝０であるとき、Ｒ６が存在せず、Ｒ７が、水素またはアルキルから選択され、ｘが１〜４であり、ｘ＝４であるとき、Ｚ２が存在しない）、
ｉｉｉ）Ｚ３（３−ｘ）−ＣＲ８−［ＣＲ９Ｒ１０−（Ｒ１１）ｙ−Ｏ−Ｃ（Ｏ）−ＣＲ１２＝ＣＨ２］ｘ（式３）（式３について、Ｚ３が、水素、非置換ヒドロカルビル、置換ヒドロカルビル、非置換ヘテロヒドロカルビル、または置換ヘテロヒドロカルビルから選択され、Ｒ８が、−（Ｔ−Ｏ−Ｃ（Ｏ）−ＣＲ＝ＣＨ２）であり、Ｒが、水素またはアルキルであり、Ｔが、非置換ヒドロカルビレン、置換ヒドロカルビレン、非置換ヘテロヒドロカルビレン、または置換ヘテロヒドロカルビレンから選択され、Ｒ９が、水素またはアルキルから選択され、Ｒ１０が、水素またはアルキルから選択され、Ｒ１１が、非置換ヒドロカルビレン、置換ヒドロカルビレン、非置換ヘテロヒドロカルビレン、または置換ヘテロヒドロカルビレンから選択され、ｙ≧０であり、ｙ＝０であるとき、Ｒ１１が存在せず、Ｒ１２が、水素またはアルキルから選択され、ｘが１〜３であり、ｘ＝３であるとき、Ｚ３が存在しない）、
ｉｖ）Ｏ−｛ＣＲ１３Ｒ１４−Ｃ（Ｚ４（３−ｘ））−［ＣＲ１５Ｒ１６−（Ｒ１７）ｙ−Ｏ−Ｃ（Ｏ）−ＣＲ１８＝ＣＨ２）］ｘ｝２（式４）（式４について、Ｚ４が、水素、非置換ヒドロカルビル、置換ヒドロカルビル、非置換ヘテロヒドロカルビル、または置換ヘテロヒドロカルビルから選択され、Ｒ１３が、水素またはアルキルから選択され、Ｒ１４が、水素またはアルキルから選択され、Ｒ１５が、水素またはアルキルから選択され、Ｒ１６が、水素またはアルキルから選択され、Ｒ１７が、非置換ヒドロカルビレン、置換ヒドロカルビレン、非置換ヘテロヒドロカルビレン、または置換ヘテロヒドロカルビレンから選択され、ｙ≧０であり、ｙ＝０であるとき、Ｒ１７が存在せず、Ｒ１８が、水素またはアルキルから選択され、ｘが１〜３であり、ｘ＝３であるとき、Ｚ４が存在しない）、及び
ｖ）上記の式１〜４からの２つ以上の組み合わせ、から選択される、少なくとも１つの化合物と、
Ｅ）少なくとも１つの無水マレイン酸グラフト化塩素化ポリオレフィンであって、前記無水マレイン酸グラフト化塩素化ポリオレフィンの重量に基づいて１０〜４０重量％の塩素化含有量を有する無水マレイン酸グラフト化塩素化ポリオレフィンと、
Ｆ）少なくとも１つのスチレン系ブロックコポリマーまたはその誘導体と、
Ｇ）少なくとも１つの光開始剤と
を含み、
それぞれが、組み合わされた構成成分Ｄ）、Ｅ）、Ｆ）、及びＧ）の総重量に基づく、０．１〜９０重量％の構成成分Ｄ）と、１〜９０重量％の構成成分Ｅ）と、１〜９０重量％の構成成分Ｆ）と、０．１〜１０重量％の構成成分Ｇ）と、を含む組成物である、前記物品。
【請求項２】
式１について、Ｚ１が以下、
−ＣＨＲ−Ｏ−ＣＨＲ−（式中、各Ｒが独立して、Ｈまたはアルキルである）、−ＣＨＲ−Ｏ−ＣＨＲＣＨＲ−Ｏ−ＣＨＲ−（式中、各Ｒが独立して、Ｈまたはアルキルである）、または−（ＣＨＲ）ｎ−（式中、ＲがＨまたはアルキルであり、ｎ≧１である）から選択され、
式２について、Ｚ２が、非置換ヒドロカルビルから選択され、Ｒ６が、非置換ヒドロカルビレンまたは非置換ヘテロヒドロカルビレンから選択され、
式３について、Ｚ３が、水素または非置換ヒドロカルビルから選択され、Ｒ１１が、非置換ヒドロカルビレンまたは非置換ヘテロヒドロカルビレンから選択され、
式４について、Ｚ４が、非置換ヒドロカルビルから選択され、Ｒ１７が、非置換ヒドロカルビレンまたは非置換ヘテロヒドロカルビレンから選択される、請求項１に記載の物品。
【請求項３】
構成成分Ｄ）の前記少なくとも１つの化合物が、以下、１，６ヘキサンジオールジアクリレート（ＨＤＤＡ）、トリプロピレングリコールジアクリレート（ＴＰＧＤＡ）、ジプロピレングリコールジアクリレート（ＤＰＧＤＡ）、１，４−ブタンジオールジアクリレート（ＢＤＤＡ）、ジエチレングリコールジアクリレート、トリエチレングリコールジアクリレート、ネオペンチルグリコールジアクリレート（ＮＰＧＤＡ）、及びノナンジオールジアクリレート（ＮＤＤＡ）からなる群から選択される、請求項１または２に記載の組成物。
【請求項４】
構成成分Ｆ）である前記少なくとも１つのスチレン系ブロックコポリマーまたはその誘導体が、以下、スチレン−エチレン／ブチレン−スチレンブロックコポリマー（ＳＥＢＳ）、スチレン／ブタジエン／スチレンブロックコポリマー（ＳＢＳ）、及び無水マレイン酸グラフト化スチレン−エチレン／ブチレン−スチレンブロックコポリマー（ＳＥＢＳ−ｇ−ＭＡＨ）からなる群から選択される、請求項１〜３のいずれか１項に記載の組成物。
【請求項５】
前記組成物が、各重量％が前記組成物の重量に基づく、０．１〜１０重量％の組み合わされた量の構成成分Ｄ）、Ｅ）、Ｆ）、及びＧ）と、９９．９〜９０重量％の前記１つ以上の非芳香族の非塩素化有機溶媒と、を含む、請求項１〜４のいずれか１項に記載の組成物。
【手続補正２】
【補正対象書類名】明細書
【補正対象項目名】０１３５
【補正方法】変更
【補正の内容】
【０１３５】
図５は、異なるＰＯＥ、ＯＢＣに基づく発泡体基材への発明のプライマーの接合の性能を示す。対応する剥離強度は、本発明のプライマーを使用することにより、１００％ＰＯＥまたは１００％ＯＢＣに基づく発泡体においてさえも３Ｎ／ｍｍを超える。
なお、本発明には、以下の実施態様が包含される。
［１］以下、Ａ）〜Ｃ）を含む組成物であって、
Ａ）以下からなる群から選択される１つ以上のモノマー及び／またはオリゴマーであって、
【化１】
2020185797.tif 000016
各Ｒが独立して、以下、置換または非置換ヒドロカルビレン、及び置換または非置換ヘテロヒドロカルビレンからなる群から選択され、前記ヒドロカルビレン及びヘテロヒドロカルビレンのそれぞれが４〜４０個の炭素原子を有し、ｘが１以上の任意の整数である、１つ以上のモノマー及び／またはオリゴマーと、
Ｂ）少なくとも１つの塩素化オレフィン系ポリマー及び／または少なくとも１つの官能化塩素化オレフィン系ポリマーと、
Ｃ）少なくとも１つのスチレン系ブロックコポリマーまたはその誘導体と、を含む、組成物。
［２］以下、Ｄ）〜Ｆ）を含む組成物であって、
Ｄ）以下、ｉ）〜ｖ）：
ｉ）Ｚ１−（ＣＲ１Ｒ２−Ｏ−Ｃ（Ｏ）−ＣＲ３＝ＣＨ２）２（式１）（式１について、Ｚ１が、非置換ヒドロカルビレン、置換ヒドロカルビレン、非置換ヘテロヒドロカルビレン、または置換ヘテロヒドロカルビレンから選択され、各Ｒ１が独立して、水素またはアルキルから選択され、各Ｒ２が独立して、水素またはアルキルから選択され、Ｒ３が、水素またはアルキルから選択される）、
ｉｉ）Ｚ２（４−ｘ）−Ｃ−［ＣＲ４Ｒ５−（Ｒ６）ｙ−Ｏ−Ｃ（Ｏ）−ＣＲ７＝ＣＨ２］ｘ（式２）（式２について、Ｚ２が、水素、非置換ヒドロカルビル、置換ヒドロカルビル、非置換ヘテロヒドロカルビル、または置換ヘテロヒドロカルビルから選択され、Ｒ４が、水素またはアルキルから選択され、Ｒ５が、水素またはアルキルから選択され、Ｒ６が、非置換ヒドロカルビレン、置換ヒドロカルビレン、非置換ヘテロヒドロカルビレン、または置換ヘテロヒドロカルビレンから選択され、ｙ≧０であり、ｙ＝０であるとき、Ｒ６が存在せず、Ｒ７が、水素またはアルキルから選択され、ｘが１〜４であり、ｘ＝４であるとき、Ｚ２が存在しない）、
ｉｉｉ）Ｚ３（３−ｘ）−ＣＲ８−［ＣＲ９Ｒ１０−（Ｒ１１）ｙ−Ｏ−Ｃ（Ｏ）−ＣＲ１２＝ＣＨ２］ｘ（式３）（式３について、Ｚ３が、水素、非置換ヒドロカルビル、置換ヒドロカルビル、非置換ヘテロヒドロカルビル、または置換ヘテロヒドロカルビルから選択され、Ｒ８が、
−（Ｔ−Ｏ−Ｃ（Ｏ）−ＣＲ＝ＣＨ２）であり、Ｒが、水素またはアルキルであり、Ｔが、非置換ヒドロカルビレン、置換ヒドロカルビレン、非置換ヘテロヒドロカルビレン、または置換ヘテロヒドロカルビレンから選択され、Ｒ９が、水素またはアルキルから選択され、Ｒ１０が、水素またはアルキルから選択され、Ｒ１１が、非置換ヒドロカルビレン、置換ヒドロカルビレン、非置換ヘテロヒドロカルビレン、または置換ヘテロヒドロカルビレンから選択され、ｙ≧０であり、ｙ＝０であるとき、Ｒ１１が存在せず、Ｒ１２が、水素またはアルキルから選択され、ｘが１〜３であり、ｘ＝３であるとき、Ｚ３が存在しない）、
ｉｖ）Ｏ−｛ＣＲ１３Ｒ１４−Ｃ（Ｚ４（３−ｘ））−［ＣＲ１５Ｒ１６−（Ｒ１７）ｙ−Ｏ−Ｃ（Ｏ）−ＣＲ１８＝ＣＨ２）］ｘ｝２（式４）（式４について、Ｚ４が、水素、非置換ヒドロカルビル、置換ヒドロカルビル、非置換ヘテロヒドロカルビル、または置換ヘテロヒドロカルビルから選択され、Ｒ１３が、水素またはアルキルから選択され、Ｒ１４が、水素またはアルキルから選択され、Ｒ１５が、水素またはアルキルから選択され、Ｒ１６が、水素またはアルキルから選択され、Ｒ１７が、非置換ヒドロカルビレン、置換ヒドロカルビレン、非置換ヘテロヒドロカルビレン、または置換ヘテロヒドロカルビレンから選択され、ｙ≧０であり、ｙ＝０であるとき、Ｒ１７が存在せず、Ｒ１８が、水素またはアルキルから選択され、ｘが１〜３であり、ｘ＝３であるとき、Ｚ４が存在しない）、及び
ｖ）上記の式１〜４からの２つ以上の組み合わせ、から選択される、少なくとも１つの化合物と、
Ｅ）少なくとも１つの塩素化オレフィン系ポリマー及び／または少なくとも１つの官能化塩素化オレフィン系ポリマーと、
Ｆ）少なくとも１つのスチレン系ブロックコポリマーまたはその誘導体と、を含む、組成物。
［３］式１について、Ｚ１が以下、
−ＣＨＲ−Ｏ−ＣＨＲ−（式中、各Ｒが独立して、Ｈまたはアルキルである）、−ＣＨＲ−Ｏ−ＣＨＲＣＨＲ−Ｏ−ＣＨＲ−（式中、各Ｒが独立して、Ｈまたはアルキルである）、または−（ＣＨＲ）ｎ−（式中、ＲがＨまたはアルキルであり、ｎ≧１である）から選択され、
式２について、Ｚ２が、非置換ヒドロカルビルから選択され、Ｒ６が、非置換ヒドロカルビレンまたは非置換ヘテロヒドロカルビレンから選択され、
式３について、Ｚ３が、水素または非置換ヒドロカルビルから選択され、Ｒ１１が、非置換ヒドロカルビレンまたは非置換ヘテロヒドロカルビレンから選択され、
式４について、Ｚ４が、非置換ヒドロカルビルから選択され、Ｒ１７が、非置換ヒドロカルビレンまたは非置換ヘテロヒドロカルビレンから選択される、前記［２］に記載の組成物。
［４］Ａ）またはＤ）の前記少なくとも１つの化合物が、以下、（ａ）〜（ｌ）から選択される、前記［１］〜［３］のいずれか１項に記載の組成物。
【化２】
2020185797.tif 000017
［５］Ｇ）少なくとも１つの光開始剤をさらに含む、前記［１］〜［４］のいずれか１項に記載の組成物。
［６］Ｈ）１つ以上の非芳香族の非塩素化有機溶媒をさらに含む、前記［１］〜［５］のいずれか１項に記載の組成物。
［７］構成成分Ｄ）の前記少なくとも１つの化合物が、以下、１，６ヘキサンジオールジアクリレート（ＨＤＤＡ）、トリプロピレングリコールジアクリレート（ＴＰＧＤＡ）、ジプロピレングリコールジアクリレート（ＤＰＧＤＡ）、及び１，４−ブタンジオールジアクリレート（ＢＤＤＡ）からなる群から選択される、前記［２］〜［６］のいずれか１項に記載の組成物。
［８］構成成分Ｄ）の前記少なくとも１つの化合物が、以下、ジエチレングリコールジアクリレート、トリエチレングリコールジアクリレート、ネオペンチルグリコールジアクリレート（ＮＰＧＤＡ）、及びノナンジオールジアクリレート（ＮＤＤＡ）からなる群から選択される、前記［２］〜［６］のいずれか１項に記載の組成物。
［９］構成成分Ｃ）または構成成分Ｆ）である前記少なくとも１つのスチレン系ブロックコポリマーまたはその誘導体が、以下、スチレン−エチレン／ブチレン−スチレンブロックコポリマー（ＳＥＢＳ）、スチレン／ブタジエン／スチレンブロックコポリマー（ＳＢＳ）、及び無水マレイン酸グラフト化スチレン−エチレン／ブチレン−スチレンブロックコポリマー（ＳＥＢＳ−ｇ−ＭＡＨ）からなる群から選択される、前記［１］〜［８］のいずれか１項に記載の組成物。
［１０］構成成分Ｂ）または構成成分Ｅ）の前記少なくとも１つの塩素化オレフィン系ポリマーが、前記塩素化オレフィン系ポリマーの重量に基づいて、１０〜４０重量％の塩素含有量を有する塩素化オレフィン系ポリマーからなる群から選択される、前記［１］〜［９］のいずれか１項に記載の組成物。
［１１］前記組成物が、各重量％が前記組成物の重量に基づく、０．１〜１０重量％の組み合わされた量の構成成分Ａ）、Ｂ）、Ｃ）、及びＧ）と、９９．９〜９０重量％の前記１つ以上の非芳香族の非塩素化有機溶媒と、を含むか、または、
前記組成物が、各重量％が前記組成物の重量に基づく、０．１〜１０重量％の組み合わされた量の構成成分Ｄ）、Ｅ）、Ｆ）、及びＧ）と、９９．９〜９０重量％の前記１つ以上の非芳香族の非塩素化有機溶媒と、を含む、前記［１］〜［１０］のいずれか１項に記載の組成物。
［１２］前記組成物が、それぞれが、組み合わされた構成成分Ａ）、Ｂ）、Ｃ）、及びＧ）の総重量に基づく、０．１〜９０重量％の構成成分Ａ）と、１〜９０重量％の構成成分Ｂ）と、１〜９０重量％の構成成分Ｃ）と、０．１〜１０重量％の構成成分Ｇ）と、を含むか、または、
前記組成物が、それぞれが、組み合わされた構成成分Ｄ）、Ｅ）、Ｆ）、及びＧ）の総重量に基づく、０．１〜９０重量％の構成成分Ｄ）と、１〜９０重量％の構成成分Ｅ）と、１〜９０重量％の構成成分Ｆ）と、０．１〜１０重量％の構成成分Ｇ）と、を含む、前記［１］〜［１１］のいずれか１項に記載の組成物。
［１３］前記［１］〜［１５］のいずれか１項に記載の組成物から形成された少なくとも１つの構成要素を含む、物品。
［１４］基材をさらに備える、前記［１３］に記載の物品。
［１５］前記基材が、オレフィンマルチブロックコポリマー、及び任意に少なくとも１つの他のポリマーを含む組成物から形成される、前記［１４］に記載の物品。
【外国語明細書】
2020185797000001.pdf